FR 2747122 A1 19971010 FR 9703596 A 19970325 L'invention concerne des polymères et prépolymères organiques synthétiques, en particulier des matériaux de revêtement, stabilisés par l'addition d'une ou plusieurs 2-(2'-hydroxyphényl)-4,6-diaryl-1,3,5triazines, de nouveaux composés de ce type et l'utilisation de ces composés comme stabilisants. Lorsque l'on veut augmenter la stabilité à la lumière d'une matière organique, par exemple d'une peinture, on lui ajoute habituellement un stabilisant à la lumière. Une classe de stabilisants à la lumière très souvent utilisée est constituée par les absorbants d'UV qui protègent le matériau en absorbant le rayonnement nuisible par l'intermédiaire de chromophores. Un groupe important d'absorbants d'UV est représenté par les triphényltriazines. Des composés de ce type, contenant des groupes acide ou ester sont décrits entre autres dans les documents de brevets US-A- 3 244 708, US-A-3 249 608, CH-A-484695, US-A-3 843 371 et US-A-4 826 978. Les documents de brevets EP-A-434608, EP-A-530135, US-A-5364749 et GB-A2273498 citent également certains composés de cette classe ayant des chaînmes latérales ester ramifiées. En plus des propriétés spectrales et antioxydantes d'un composé, leur compatibilité avec le matériau à stabiliser et leur solubilité, entre autres, ont aussi une importance décisive pour l'efficacité comme stabilisants. On a maintenant trouvé que certains composés du type des 2-(2'- hydroxyphényl)-4,6-diaryl-l,3,5-triazines, contenant des chaînes latérales acide ou ester ramifiées spéciales, possèdent de manière surprenante des propriétés stabilisantes particulièrement bonnes pour des polymères et prépolymères organiques synthétiques. L'invention concerne donc d'abord une composition contenant A) un polymère ou prépolymère organique synthétique et B) comme stabilisant contre l'effet nocif de la lumière, de l'oxygène et/ou de la chaleur, un composé de formule I O-R7 OH R5 N N R4 - z N Ri R2 dans laquelle Z est un groupe de formule II R" R,2 " " R13 (II) RI5 R14 ou un groupe de formule III HO 13 R,7 (III); --/R17 RI, R5, RI et RI5 représentent indépendamment les uns des autres un atome d'hydrogène ou un reste alkyle en C1-C,2, alcényle en C3-C6, alcoxy en C,-C, alcényloxy en C3-C6, halogéno ou -CN; R2, R3, R4, R12, R13 et R14 représentent indépendamment les uns des autres un atome d'hydrogène ou un reste alkyle en CI-C,2, alcényle en C2-C6, alcoxy en C1-CI2, alcényloxy en C3-C6, phényle, halogéno, trifluorométhyle, phénylalkyle en C,-C, phényloxy ou -CN; R7 et R,7 représentent indépendamment l'un de l'autre un reste ayant l'une des formules IV, V ou VI: R160 -C-C-OR8 (IV) R6 Il -HC-CH-O-C-R10 (V) R18 O Rlsi -(CH2)1- CH-O-C-Rl0 (VI) R9 dans lesquelles m est un nombre compris entre 1 et 12; R6 représente un reste alkyle en C,-C,6, -COOR8 ou phényle; R8 représente un atome d'hydrogène ou un reste alkyle en C1-Cs, alcényle en C3-C, cycloalkyle en Cs-C12, (alkyl en C,-C4)cyclohexyle, phényle, alkylphényle en C7- C,4, bicycloalkyle en C6-C,5, bicycloalcényle en C6-C,5, tricycloalkyle en C6-C,5, bicycloalkyl-alkyle en C6-C,5 ou phénylalkyle en C7-C,1 et, dans le cas o Z est un groupe de formule 11, R8 peut être en outre un reste alkyle en C2-C5o interrompu par O; Rg représente un reste alkyle en C2-C14, phényle ou alkyle en C2-C50 interrompu par O; ou R9 est un reste alkyle en C-C14 substitué par phényle, phénoxy, (alkyl en C1-C4)cyclohexyle, (alkyl en C,-C4)cyclohexyloxy, cycloalkyle en C5-C,2 ou cycloalcoxy en Cs-C,2; Rto représente un atome d'hydrogène ou un reste alkyle en C1-C17, alcoxy en C1-CC2, phénoxy, phényle, phénylalkyle en C7-C,1, alkylphénoxy en C7-C4, phénylalcoxy en C7-C", cycloalkyle en C6-C,2, (alkyl en CI-C4)cyclohexyloxy, cycloalcoxy en C6-C,2, cyclohexylalkyle en C7-C,11 cyclohexylalcoxy en C7-CII, bicycloalkyle en C6-C,15, bicycloalcényle en C6-C15, tricycloalkyle en C6-C,5, bicycloalcoxy en C6- C15, bicycloalcényloxy en C6-Cs, tricycloalcoxy en C6-Cî,, ou phényl-NH; R16 représente un atome d'hydrogène ou a l'une des significations de R6; ou bien R6 et RI6 forment ensemble un reste alkylène en C4-C",; et R18 est un reste alkylène en C3-C10, à l'exclusion des composés dans lesquels Z est un groupe de formule III et R. et Rs sont tous les deux des groupes alkyle et de ceux dans lesquels R3 ou R,3 est un phényle et R7 ou R17 représente un reste de formule VI ou R,6 est un atome d'hydrogène. Des compositions particulièrement intéressantes du point de vue technique sont des compositions dans lesquelles, dans le composé du constituant B, R1 Rs, R1 et R15 représentent indépendamment les uns des autres un atome d'hydrogène ou un reste alkyle en C1-C12, alcényle en C3-C6, alcoxy en C1-C12, alcényloxy en C3-C6, halogéno ou -CN; R2, R3, R4, R2, RI3 et R,4 représentent indépendamment les uns des autres un atome d'hydrogène ou un reste alkyle en C,-C,2, alcényle en C2-C6, alcoxy en C,-C12, alcényloxy en C3-C6, phényle, halogéno, trifluorométhyle, phénylalkyle en C7-C,11t, phényloxy ou -CN; R7 et R17 représentent indépendamment l'un de l'autre un reste ayant l'une des formules IV, V ou VI: R16 0) -C-C-oR (IV) R6 o II -HC- CH-O-C-R10 (V) R18 o II -()-C H-2) O- CH--C-Ro (VI) R9 dans lesquelles m est un nombre compris entre 1 et 12; R6 représente un reste alkyle en C,-C16, - COOR8 ou phényle; R8 représente un atome d'hydrogène ou un reste alkyle en C,-C,8, alcényle en C3-C1s, cycloalkyle en C5-C12, (alkyl en CI-C4)cyclohexyle, phényle, alkylphényle en C,- CI4 ou phénylalkyle en C7-C I, et, dans le cas o Z est un groupe de formule II, R8 comprend en outre un reste alkyle en C2-C,4 interrompu par O; Re représente un reste alkyle en C2-C,14, phényle ou alkyle en C2- C14 interrompu par O; ou R9 est un reste alkyle en C,-C,4 substitué par phényle, phénoxy, (alkyl en C,-C4)cyclohexyle, (alkyl en C1-C4)cyclohexyloxy, cycloalkyle en Cs-C,2 ou cycloalcoxy en C5-C,2; Ro représente un atome d'hydrogène ou un reste alkyle en C1-C,7, alcoxy en C1-C12, phénoxy, phényle, phénylalkyle en C7-Ci,, alkylphénoxy en C7-C14, phénylalcoxy en C7,-C,11 cycloalkyle en C6-C12, (alkyl en C,C4)cyclohexyloxy, cycloalcoxy en C6-C,2, cyclohexylalkyle en C7-CI, cyclohexylalcoxy en C7-C1, ou phényl-NH; R,6 représente un atome d'hydrogène ou a l'une des significations de R6; et R1g est un reste alkylène en C3-C1, à l'exclusion des composés dans lesquels Z est un groupe de formule III et R1 et R5 sont tous les deux des groupes alkyle et de ceux dans lesquels R3 ou R13 est un phényle et R7 ou R7 représente un reste de formule VI ou R,6 est un atome d'hydrogène. Le constituant (A) ci-dessus ne contient pas de matériau photosensible contenant des couches d'émulsion aux halogénures d'argent. Les prépolymères cités doivent être compris comme des composés monomères ou oligomères qui, sous l'effet de la chaleur ou d'un rayonnement, par exemple de rayons UV, de rayons électroniques ou de rayons X, et/ou sous l'effet de constituants chimiques comme des agents réticulants, des agents de couplage ou des catalyseurs, peuvent se transformer en la forme macromoléculaire (polymère). L'invention concerne aussi l'utilisation de composés de formule I comme stabilisants pour des. polymères ou prépolymères organiques synthétiques contre la dégradation par la lumière, l'oxygène ou la chaleur. Les composés de formule I sont tout particulièrement appropriés commne stabilisants à la lumière (absorbants d'UV). Leur utilisation dans des polymères ou prépolymères organiques synthétiques comme ceux qui se trouvent dans des matières plastiques, des caoutchoucs, des colles ou en particulier dans des peintures; est particulièrement intéressante. Des exemples de polymères pouvant être ainsi stabilisés sont les suivants: 1. des polymères de monooléfines et dioléfines, par exemple du polypropylène, du polyisobutylène, du polybutène-1, du poly(4-méthylpentène-1), du polyisoprène ou du polybutadiène ainsi que des polymères de cyclooléfines comme par exemple de cyclopentène ou de norbomène; ou encore du polyéthylène (qui peut éventuellement être réticulé), par exemple du polyéthylène de haute densité (HDPE), du polyéthylène de haute densité et de masse molaire élevée (HDPE-HMW), du polyéthylène de haute densité et de masse molaire très élevée (HDPE-UHMW), du polyéthylène de moyenne densité (MDPE), du polyéthylène de basse densité (LDPE), du polyéthylène linéaire de basse densité (LLDPE), du polyéthylène ramifié de basse densité (VLDPE). Les polyoléfines, à savoir les polymères de monooléfines, qui sont évoquées à titre d'exemples dans le paragraphe précédent, en particulier le polyéthylène et le polypropylène, peuvent être préparées par différents procédés, en particulier par les méthodes suivantes: a) par voie radicalaire (habituellement sous une pression élevée et à haute température); b) à l'aide d'un catalyseur, le catalyseur contenant d'habitude un ou plusieurs métaux des groupes IVb, Vb, VIb ou VIII. Ces métaux ont d'habitude un ou plusieurs ligands comme des oxydes, des halogénures, des alcoolates, des esters, des éthers, des amines, des groupes alkyle, alcényle et/ou aryle, qui peuvent avoir un type de coordination 7t ou c. Ces complexes métalliques peuvent être libres ou fixés sur un support, par exemple sur du chlorure de magnésium activé, du chlorure de titane(III), de l'oxyde d'aluminium ou de l'oxyde de silicium. Ces catalyseurs peuvent être solubles ou insolubles dans le milieu de polymérisation. Les catalyseurs peuvent être actifs tels quels dans la polymérisation, ou on peut utiliser d'autres activateurs comme, par exemple, des composés d'alkylmétal, des hydrures métalliques, des halogénures d'alkylmétaux, des oxydes d'alkylmétaux ou des alkyloxanes métalliques, les métaux étant des éléments des groupes Ia, IHa et/ou Ila. Les activateurs peuvent par exemple être modifiés avec d'autres groupes ester, éther, amine ou éther de silyle. Ces systèmes de catalyseurs sont habituellement appelés catalyseurs Phillips, Standard Oil Indiana, Ziegler (-Natta), TNZ (DuPont), métallocènes ou catalyseurs à site unique (SSC). 2. des mélanges de polymères cités sous 1), par exemple des mélanges de polypropylène et de polyisobutylène, de polypropylène et de polyéthylène (par exemple PP/HDPE, PP/LDPE) et des mélanges de différents types de polyéthylène (par exemple LDPE/HDPE). 3. des copolymères de monooléfines et dioléfines entre elles ou avec d'autres monomères vinyliques, par exemple des copolymères éthylène/propylène, du polyéthylène basse densité linéaire (LLDPE) et ses mélanges avec du polyéthylène basse densité (LDPE), des copolymères propylène/l-butène, des copolymères propylène/isobutylène, des copolymères éthylène/1-butène, des copolymères éthylène/hexène, des copolymères éthylène/méthylpentène, des copolymères éthylène/heptène, des copolymères éthylène/octène, des copolymères propylène/butadiène, des copolymères isobutylène/isoprène, des copolymères éthylène/acrylate d'alkyle, des copolymères éthylène/méthacrylate d'alkyle, des copolymères éthylène/acétate de vinyle et leurs copolymères avec du monoxyde de carbone, ou des copolymères éthylène/acide acrylique et leurs sels (ionomères), et des terpolymères d'éthylène avec du propylène et un diène tel que l'hexadiène, le dicyclopentadiène ou l'éthylidènenorbornène; et des mélanges de tels copolymères entre eux et avec des polymères cités sous 1) ci-dessus, par exemple des mélanges de polypropylène avec des copolymères éthylène/propylène, de LDPE avec des copolymères éthylène/acétate de vinyle, de LDPE avec des copolymères éthylène/acide acrylique, de LLDPE avec des copolymères éthylène/acétate de vinyle et de LLDPE avec des copolymères éthylène/acide acrylique, et des copolymères polyalkylène/monoxyde de carbone à structure alternée ou statistique et leurs mélanges avec d'autres polymères comme, par exemple, des polyamides. 4. des résines d'hydrocarbures (par exemple en C5-C9) y compris leurs dérivés hydrogénés (par exemple des résines adhésives) et des mélanges de polyalkylènes et d'amidon. 5. du polystyrène, du poly(p- méthylstyrène), du poly(ct-méthylstyrène). 6. des copolymères de styrène ou d'cx-méthylstyrène avec des diènes ou des dérivés acryliques, par exemple des copolymères styrène/butadiène, styrène/acrylonitrile, styrène/méthacrylate d'alkyle, styrène/butadiène/acrylate et méthacrylate d'alkyle, styrène/anhydride maléique, styrène/acrylonitrile/acrylate de méthyle; des mélanges à résistance aux chocs élevée constitués de copolymères de styrène et d'un autre polymère tel que, par exemple, un polyacrylate, un polymère de diène ou un terpolymère éthylène/propylène/diène; et des copolymères à blocs du styrène tels que, par exemple, des copolymères à blocs styrène/butadiène/styrène, styrène/isoprène/styrène, styrène/éthylène/butylène/styrène ou styrène/éthylène/ propylène/styrène. 7. des copolymères greffés de styrène ou d'cc-méthylstyrène, par exemple de styrène sur du polybutadiène; de styrène sur des copolymères poly(butadiène/styrène) ou poly(butadiène/acrylonitrile); de styrène et d'acrylonitrile (ou de méthacrylonitrile) sur du polybutadiène; de styrène, d'acrylonitrile et de méthacrylate de méthyle sur du polybutadiène; de styrène et d'anhydride maléique sur du polybutadiène; de styrène, d'acrylonitrile et d'anhydride maléique ou de maléimide sur du polybutadiène; de styrène et de maléimide sur du polybutadiène; de styrène et d'acrylates ou méthacrylates d'alkyle sur du polybutadiène; de styrène et d'acrylonitrile sur des terpolymères éthylène/propylène/diène; de styrène et d'acrylonitrile sur des poly(acrylates d'alkyle) ou des poly(méthacrylates d'alkyle); de styrène et d'acrylonitrile sur des copolymères acrylate/butadiène; ainsi que leurs mélanges avec les copolymères énumérés sous 6), par exemple ceux qui sont connus sous le nom de polymères ABS, MBS, ASA ou AES. 8. des polymères halogénés comme, par exemple, du polychloroprène, du caoutchouc chloré, un copolymère isobutylène/isoprène chloré ou bromé (caoutchouc halogénobutyle), du polyéthylène chloré ou chlorosulfoné, des copolymères d'éthylène et d'éthylène chloré, des homo- et copolymères d'épichlorhydrine, en particulier des polymères de composés vinyliques halogénés, par exemple du poly(chlorure de vinyle), du poly(chlorure de vinylidène), du poly(fluorure de vinyle), du poly(fluorure de vinylidène); ainsi que leurs copolymères tels que les copolymères chlorure de vinyle/chlorure de vinylidène, chlorure de vinyle/acétate de vinyle ou chlorure de vinylidène/acétate de vinyle. 9. des polymères qui dérivent d'acides a,3-insaturés et de leurs dérivés tels que des polyacrylates et des polyméthacrylates, des poly(méthacrylates de méthyle) rendus résistants aux chocs par modification avec de l'acrylate de butyle, des polyacrylamides et des polyacrylonitriles. 10. des copolymères des monomères cités sous 9) entre eux ou avec d'autres monomères insaturés, par exemple des copolymères acrylonitrile/butadiène, des copolymères acrylonitrile/acrylate d'alkyle, des copolymères acrylonitrile/acrylate d'alcoxyalkyle, des copolymères acrylonitrile/halogénure de vinyle ou des terpolymères acrylonitrile/méthacrylate d'alkyle/butadiène. 11. des polymères qui dérivent d'alcools et d'amines insaturés ou de leurs dérivés acylés ou de leurs acétals, comme le poly(alcool vinylique), le poly(acétate de vinyle), le poly(stéarate de vinyle), le poly(benzoate de vinyle), le poly(maléate de vinyle), le polyvinylbutyral, le poly(phtalate d'allyle) ou la polyallylmélamine, et leurs copolymères avec les oléfines citées dans le point 1. 12. des homopolymères et copolymères d'éthers cycliques, comme les polyalkylèneglycols, le poly(oxyde d'éthylène), le poly(oxyde de propylène) ou leurs copolymères avec des éthers de bisglycidyle. 13. des polyacétals, comme le polyoxyméthylène, et les polyoxyméthylènes qui contiennent des comonomères comme, par exemple, l'oxyde d'éthylène; des polyacétals modifiés avec des polyuréthanes thermoplastiques, des acrylates ou du MBS. 14. des poly(oxydes et sulfures de phénylène) et leurs mélanges avec des polymères de styrène ou des polyamides. 15. des polyuréthanes qui dérivent d'une part de polyéthers, de polyesters et de polybutadiènes ayant des groupes hydroxy terminaux et d'autre part de polyisocyanates aliphatiques ou aromatiques, ainsi que leurs précurseurs. 16. des polyamides et des copolyamides qui dérivent de diamines et d'acides dicarboxyliques et/ou d'acides aminocarboxyliques ou des lactames correspondants, par exemple le polyamide 4, le polyamide 6, le polyamide 6/6, 6/10, 6/9, 6/12, 4/6, 12/12, le polyamide 11, le polyamide 12, des polyamides aromatiques obtenus à partir de m-xylène, d'une diamine et d'acide adipique; des polyamides préparés à partir d'hexaméthylènediamine et d'acide isophtalique et/ou téréphtalique, et éventuellement d'un élastomère comme agent modifiant, par exemple le poly(2,4,4- triméthylhexaméthylènetéréphtalamide) ou le poly(m-phénylèneisophtalamide); des copolymères à blocs des polyamides précités avec des polyoléfines, des copolymères d'oléfines, des ionomères ou des élastomères chimiquement liés ou greffés; ou avec des polyéthers par exemple avec du polyéthylèneglycol, du polypropylèneglycol ou du polytétraméthylèneglycol; ainsi que des polyamides ou des copolyamides modifiés avec un EPDM ou un ABS; et des polyamides condensés pendant la mise en forme (systèmes de polyamides RIM). 17. des polyurées, des polyimides, des poly(amide-imides), des polyétherimides, des polyesterimides, des polyhydantoines et des polybenzimidazoles. 18. des polyesters qui dérivent d'acides dicarboxyliques et de diols et/ou d'acides hydroxycarboxyliques ou des lactones correspondantes, par exemple le poly(téréphtalate d'éthylène), le poly(téréphtalate de butylène), le poly(téréphtalate de 1,4-diméthylolcyclohexane) et des polyhydroxybenzoates, ainsi que des copoly(éthers-esters) à blocs qui dérivent de polyéthers ayant des groupes hydroxy terminaux; et aussi des polyesters modifiés avec des polycarbonates ou des MBS. 19. des polycarbonates et des polyestercarbonates. 20. des polysulfones, des polyéthersulfones et des polyéthercétones. 21. des polymères réticulés qui dérivent d'une part d'aldéhydes et d'autre part de phénols, d'urée ou de mélamine, comme les résines phénol/formaldéhyde, les résines urée/formaldéhyde et les résines mélamine/formaldéhyde. 22. des résines alkydes siccatives et non siccatives. 23. des résines polyester insaturées qui dérivent de copolyesters d'acides dicarboxyliques saturés et insaturés avec des polyols et des composés vinyliques comme agents réticulants, ainsi que leurs dérivés halogénés peu inflammables. 24. des résines acryliques réticulables qui dérivent d'acrylates substitués, par exemple d'époxyacrylates, d'uréthane-acrylates ou de polyester-acrylates. 25. des résines alkydes, des résines polyester et des résines acrylate réticulées avec des résines mélamine, des résines urée, des isocyanates, des isocyanurates, des polyisocyanates ou des résines époxy. 26. des résines époxy réticulées dérivées de composés glycidyliques aliphatiques, cycloaliphatiques, hétérocycliques ou aromatiques, par exemple des produits d'éthers diglycidyliques de bisphénol A, d'éthers diglycidyliques de bisphénol F, qui ont été réticulés à l'aide de durcisseurs classiques comme, par exemple, des anhydrides ou des amines, avec ou sans accélérateurs. 27. des polymères naturels comme la cellulose, le caoutchouc naturel, la gélatine, et leurs dérivés modifiés chimiquement en polymères homologues, par exemple les acétates de cellulose, les propionates de cellulose et les butyrates de cellulose, ou les éthers de cellulose comme la méthylcellulose; ainsi que les résines colophanes et leurs dérivés. 28. des mélanges (polyblends) des polymères précités, par exemple, PP/EPDM, polyamide/EPDM ou ABS, PVC/EVA, PVC/ABS, PVC/MBS, PC/ABS, PBTP/ABS, PC/ASA, PC/PBT, PVC/CPE, PVC/acrylates, POM/PUR thermoplastique, PC/PUR thermoplastique, POM/acrylate, POM/MBS, PPO/HIPS, PPO/PA 6.6 et ses copolymères, PA/HDPE, PA/PP, PA/PPO, PBT/PC/ABS ou PBT/PET/PC. L'invention concerne aussi un procédé de stabilisation de polymères ou prépolymères organiques synthétiques contre la dégradation par la lumière, l'oxygène et/ou la chaleur, caractérisé en ce qu'on leur ajoute comme stabilisant un composé de formule I. La quantité de stabilisant à ajouter dépend du matériau organique à stabiliser et de l'application envisagée du matériau stabilisé. La composition selon l'invention contient en général 0,01 à 15, en particulier 0,05 à 10, et surtout 0,1 à 5 parties en masse de stabilisant (constituant B) pour 100 parties en masse de constituant A. En plus du stabilisant de formule I, les compositions selon l'invention peuvent encore contenir d'autres stabilisants ou d'autres additifs comme, par exemple, des antioxydants, d'autres stabilisants à la lumière, des désactivateurs de métaux, des phosphites ou des phosphonites. Des exemples en sont les stabilisants suivants: 1. Des antioxydants 1.1. des monophénols alkylés, par exemple le 2,6-di-tert-butyl-4méthylphénol, le 2- tert-butyl-4,6-diméthylphénol, le 2,6-di-tert-butyl-4-éthylphénol, le 2, 6-di-tert-butyl- 4-n-butylphénol, le 2,6-di-tert-butyl-4-isobutylphénol, le 2,6dicyclopentyl-4- méthylphénol, le 2-(ca-méthylcyclohexyl)-4,6-diméthylphénol, le 2,6dioctadécyl-4- méthylphénol, le 2,4,6-tricyclohexylphénol, le 2,6-di-tert-butyl-4méthoxyméthyl- phénol, des nonylphénols linéaires ou ramifiés dans la chaîne latérale comme, par exemple, le 2,6-dinonyl-4-méthylphénol, le 2,4-diméthyl-6-(1'méthylundéc-l'- yl)phénol, le 2,4-diméthyl-6-(1'-méthylheptadéc-1'-yl)phénol, le 2,4diméthyl-6-(1'- méthyltridéc-1'-yl)phénol et leurs mélanges. 1.2. des alkylthiométhylphénols. par exemple le 2,4-dioctylthiométhyl-6tert- butylphénol, le 2,4-dioctylthiométhyl-6-méthylphénol, le 2,4dioctylthiométhyl-6- éthylphénol, le 2,6-didodécylthiométhyl-4-nonylphénol. 1.3. des hydroquinones et des hydroquinones alkylées, par exemple le 2,6di-tert- butyl-4-méthoxyphénol, la 2,5-di-tert-butylhydroquinone, la 2,5-di-tertamyl- hydroquinone, le 2,6-diphényl-4-octadécyloxyphénol, la 2,6-di-tertbutylhydro- I1 quinone, le 2,5-di-tert-butyl-4-hydroxyanisole, le 3,5-di-tert-butyl4-hydroxyanisole, le stéarate de 3,5-di-tert-butyl-4-hydroxyphényle, l'adipate de bis(3,5di-tert-butyl-4- hydroxyphényle). 1.4. des tocophérols, par exemple l'ac-tocophérol, le P3-tocophérol, le y-tocophérol, le $-tocophérol et leurs mélanges (vitamine E). 1.5. des thiodiphényléthers hydroxylés, par exemple le 2,2'-thiobis(6tert-butyl-4- méthylphénol), le 2,2'-thiobis(4-octylphénol), le 4,4'-thiobis(6tert-butyl-3- méthylphénol), le 4,4'-thiobis(6-tert-butyl-2-méthylphénol), le 4,4'thiobis(3,6-di-sec- amylphénol), le disulfure de 4,4'-bis(2,6-diméthyl-4-hydroxyphényle). 1.6. des alkylidènebisphénols, par exemple le 2,2'-méthylènebis(6-tertbutyl-4- méthylphénol), le 2,2'-méthylènebis(6-tert-butyl-4-éthylphénol), le 2,2'méthylène- bis[4-méthyl-6-(ct-méthylcyclohexyl)phénol], le 2,2'-méthylènebis(4méthyl-6- cyclohexylphénol), le 2,2'-méthylènebis(6-nonyl-4-méthylphénol), le 2,2'- méthylènebis(4,6-di-tert-butylphénol), le 2,2'-éthylidènebis(4,6-di-tertbutylphénol), le 2,2'-éthylidènebis(6-tert-butyl-4-isobutylphénol), le 2,2'méthylènebis[6-(cta- méthylbenzyl)-4-nonylphénol], le 2,2'-méthylènebis[6-(c,ctdiméthylbenzyl)-4- nonylphénol], le 4,4'-méthylènebis(2,6-di-tert-butylphénol), le 4,4'méthylènebis(6- tert-butyl-2-méthylphénol), le 1,1-bis(5-tert-butyl-4-hydroxy-2méthylphényl)butane, le 2,6-bis(3-tert-butyl-5-méthyl-2-hydroxybenzyl)-4-méthylphénol, le 1,1, 3-tris(5- tert-butyl-4-hydroxy-2-méthylphényl)butane, le 1,1-bis(5-tert-butyl-4hydroxy-2- méthylphényl)-3-n-dodécylmercaptobutane, le bis[3,3-bis(3'-tert-butyl-4'hydroxy- phényl)butyrate] d'éthylèneglycol, le bis(3-tert-butyl-4-hydroxy-5méthylphényl)- dicyclopentadiène, le téréphtalate de bis[2-(3'-tert-butyl-2'-hydroxy-5'méthyl- benzyl)-6-tert-butyl-4-méthylphényle], le 1,1-bis(3,5-diméthyl-2hydroxyphényl)- butane, le 2,2-bis(3,5-di-tert-butyl-4-hydroxyphényl)propane, le 2,2bis(5-tert-butyl- 4-hydroxy-2-méthylphényl)-4-n-dodécylmercaptobutane, le 1,1,5,5-tétra(5tert-butyl- 4-hydroxy-2-méthylphényl)pentane. 1.7. des composés O-. N- et S-benzylés, par exemple l'oxyde de 3,5,3',5'tétra-tert- butyl-4,4'-dihydroxydibenzyle, le 4-hydroxy-3,5diméthylbenzylmercaptoacétate d'octadécyle, le 4-hydroxy-3,5-di-tertbutylbenzylmercaptoacétate de tridécyle, la tris(3,5-di-tert-butyl-4-hydroxybenzyl)amine, le dithiotéréphtalate de bis(4-tert-butyl- 3-hydroxy-2,6-diméthylbenzyle), le sulfure de bis(3,5-di-tert-butyl-4hydroxy- benzyle), le 3,5-di-tert-butyl-4-hydroxybenzylmercaptoacétate d'isooctyle. 1.8. des malonates hydroxybenzvlés, par exemple le 2,2-bis(3,5-di-tertbutyl-2- hydroxybenzyl)malonate de dioctadécyle, le 2-(3-tert-butyl-4-hydroxy5-méthyl- benzyl)malonate de dioctadécyle, le 2,2-bis(3,5-di-tert-butyl-4hydroxybenzyl)- malonate de didodécylmercaptoéthyle, le 2,2-bis(3,5-di-tert-butyl-4hydroxy- benzyl)malonate de di[4-(1,1,3,3-tétraméthylbutyl)phényle]. 1.9. des composés aromatiques hydroxybenzylés, par exemple le 1,3,5tris(3,5-di- tert-butyl-4-hydroxybenzyl)-2,4,6-triméthylbenzène, le 1,4-bis(3,5-ditert-butyl-4- hydroxybenzyl)-2,3,5,6-tétraméthylbenzène, le 2,4,6-tris(3,5-di-tertbutyl-4-hydroxy- benzyl)phénol. 1.10. des composés triaziniques, par exemple la 2,4-bis(octylmercapto)-6(3,5-di- tert-butyl-4-hydroxyanilino)- 1,3,5-triazine, la 2-octylmercapto-4,6bis(3,5-di-tert- butyl-4-hydroxyanilino)- 1,3,5-triazine, la 2-octylmercapto-4,6-bis(3,5di-tert-butyl- 4-hydroxyphénoxy)-1,3,5-triazine, la 2,4,6-tris(3,5-di-tert-butyl-4hydroxyphénoxy)- 1,2,3-triazine, le 1,3,5-tris(3,5-di-tert-butyl-4hydroxybenzyl)isocyanurate, le 1,3,5- tris(4-tert-butyl-3-hydroxy-2,6-diméthylbenzyl)isocyanurate, la 2,4,6tris(3,5-di-tert- butyl-4-hydroxyphényléthyl)-1,3,5-triazine, la 1,3,5-tris(3,5-di-tertbutyl-4-hydroxy- phénylpropionyl)hexahydro-1,3,5-triazine, le 1,3,5-tris(3,5-dicyclohexyl4-hydroxy- 1 5 benzyl)isocyanurate. 1.11. des benzylphosphonates, par exemple le 2,5-di-tert-butyl-4-hydroxy- benzylphosphonate de diméthyle, le 3,5-di-tert-butyl-4hydroxybenzylphosphonate de diéthyle, le 3,5-di-tert-butyl-4-hydroxybenzylphosphonate de dioctadécyle, le 5- tert-butyl-4-hydroxy-3-méthylbenzylphosphonate de dioctadécyle, le sel de calcium de l'ester monoéthylique de l'acide 3,5-di-tert-butyl-4hydroxybenzylphosphonique. 1.12. des acylaminophénols, par exemple le 4-hydroxyanilide de l'acide laurique, le 4-hydroxyanilide de l'acide stéarique, le N-(3,5-di-tert-butyl-4- hydroxyphényl)- carbamate d'octyle. 1.13 des esters de l'acide.3-(3.5-di-tert-butyl-4hydroxyphényl)propionique avec des mono- ou des polyalcools, par exemple avec le méthanol, l'éthanol, le n-octanol, l'isooctanol, l'octadécanol, le 1,6-hexanediol, le 1,9-nonanediol, l'éthylèneglycol, le 1,2-propanediol, le néopentylglycol, le thiodiéthylèneglycol, le diéthylèneglycol, le triéthylèneglycol, le pentaérythritol, le tris(hydroxyéthyl)isocyanurate, le N,N'- bis(hydroxyéthyl)oxamide, le 3-thiaundécanol, le 3- thiapentadécanol, le triméthylhexanediol, le triméthylolpropane, le 4-hydroxyméthyl-1-phospha2,6,7- trioxabicyclo[2.2.2]octane. 1.14. des esters de l'acide f3-(5-tert-butvl4-hydroxy-3-méthylphényl)propionique avec des mono- ou des polyalcools, par exemple avec le méthanol, l'éthanol, le n- octanol, l'isooctanol, l'octadécanol, le 1,6-hexanediol, le 1,9nonanediol, l'éthylèneglycol, le 1,2-propanediol, le néopentylglycol, le thiodiéthylèneglycol, le diéthylèneglycol, le triéthylèneglycol, le pentaérythritol, le tris(hydroxyéthyl)- isocyanurate, le N,N'-bis(hydroxyéthyl)oxamide, le 3-thiaundécanol, le 3thia- pentadécanol, le triméthylhexanediol, le triméthylolpropane, le 4hydroxyméthyl-1- phospha-2,6,7-trioxabicyclo[2.2.2]octane. 1.15. des esters de l'acide 13(3.5-dicyclohexyl-4-hydroxyphényl)propionique avec des mono- ou des polyalcools, par exemple avec le méthanol, l'éthanol, l'octanol, l'octadécanol, le 1,6-hexanediol, le 1,9-nonanediol, l'éthylèneglycol, le 1,2- propanediol, le néopentylglycol, le thiodiéthylèneglycol, le diéthylèneglycol, le triéthylèneglycol, le pentaérythritol, le tris(hydroxyéthyl)isocyanurate, le N,N'- bis(hydroxyéthyl)oxamide, le 3-thiaundécanol, le 3-thiapentadécanol, le triméthylhexanediol, le triméthylolpropane, le 4-hydroxyméthyl- 1 phospha-2,6,7- trioxabicyclo[2.2.2]octane. 1.16. des esters de l'acide 3.5-di-tert-butvl-4-hvdroxyphénylacétique avec des mono- ou des polyalcools, par exemple avec le méthanol, l'éthanol, l'octanol, l'octadécanol, le 1,6-hexanediol, le 1,9-nonanediol, l'éthylèneglycol, le 1,2-propanediol, le néopentylglycol, le thiodiéthylèneglycol, le diéthylèneglycol, le triéthylèneglycol, le pentaérythritol, le tris(hydroxyéthyl)isocyanurate, le N,N'-bis(hydroxyéthyl)oxanmide, le 3thiaundécanol, le 3-thiapentadécanol, le triméthylhexanediol, le triméthylolpropane, le 4-hydroxyméthyl-1-phospha-2,6,7-trioxabicyclo[2.2. 2]octane. 1.17. des amides de l'acide,3-(3.5-di-tert-butyl-4hvdroxyphényl)propionique, par exemple la N,N'-bis(3,5-di-tert-butyl-4hydroxyphénylpropionyl)hexaméthylène- diamine, la N,N'-bis(3,5-di-tert-butyl-4hydroxyphénylpropionyl)triméthylène- diamine, la N,N'-bis(3,5-di-tert-butyl-4hydroxyphénylpropionyl)hydrazine. 1.18. l'acide ascorbique (vitamine C). 1.19. des antioxydants aminés, par exemple la N,N'-diisopropyl-pphénylènediamine, la N,N'-di-sec-butyl-p-phénylènediamine, la N,N'-bis(1,4diméthylpentyl)-p- phénylènediamine, la N,N'-bis(1-éthyl-3-méthylpentyl)-p-phénylènediamine, la N,N'- bis(1-méthylheptyl)-p-phénylènediamine, la N,N'-dicyclohexyl-pphénylènediamine, la N,N'-diphényl-p-phénylènediamine, la N,N'-di(napht2-yl)-p-phénylènedianmine, la N-isopropyl-N'-phényl-p-phénylènediamine, la N-(1,3-diméthylbutyl)-N'phényl-p- phénylènediamine, la N-(i-méthylheptyl)-N'-phényl-p-phénylènediamine, la N- cyclohexyl-N'-phényl-p-phénylènediamine, la 4-(ptoluènesulfonamido)diphényl- amine, la N,N'-diméthyl-N,N'-di-sec-butyl-p-phénylènediamine, la diphénylamine, la N-allyldiphénylamine, la 4-isopropoxydiphénylamine, la N-phényl-l-naphtylamine, la N-(4-tert-octylphényl)-l-naphtylamine, la N-phényl-2-naphtylamine, une diphénylamine octylée, par exemple la p,p'-di-tert-octyldiphénylamine, le 4-n- butylaminophénol, le 4-butyrylaminophénol, le 4-nonanoylaminophénol, le 4- dodécanoylaminophénol, le 4-octadécanoylaminophénol, la di(4méthoxyphényl)- amine, le 2,6-di-tert-butyl-4-diméthylaminométhylphénol, le 2,4'diaminodiphényl- méthane, le 4,4-diaminodiphénylméthane, le N,N,N',N'-tétraméthyl-4,4'diamino- diphénylméthane, le 1,2-di[(2-méthylphényl)amino]éthane, le 1,2di(phénylamnino)- propane, l'(o-tolyl)biguanide, la di[4-(1',3'-diméthylbutyl)phényl]amine, une N- phényl-l-naphtylamine octylée, un mélange de tert-butyl/tertoctyldiphénylamines mono- et dialkylées, un mélange de nonyldiphénylamines mono- et dialkylées, un mélange de dodécyldiphénylamines mono- et dialkylées, un mélange d'isopropyl/ isohexyldiphénylamines mono- et dialkylées, un mélange de tertbutyldiphényl- amines mono- et dialkylées, la 2,3-dihydro-3,3-diméthyl-4H-1,4benzothiazine, la phénothiazine, un mélange de tert-butyl/tertoctylphénothiazines mono- et dialkylées, un mélange de tertoctylphénothiazines mono- et dialkylées, la N-allylphénothiazine, le N,N,N',N'-tétraphényl- 1,4-diaminobut-2-ène, la N,N-bis(2,2,6,6tétraméthyl- pipéridine-4-yl)hexarnéthylènediamine, le sébaçate de bis(2,2,6,6tétraméthyl- pipéridine-4-yle), la 2,2,6,6-tétraméthylpipéridine-4-one, le 2,2,6,6tétraméthyl- pipéridine-4-ol. 2. Des absorbants d'UV et des agents stabilisants à la lumière. 2.1. des 2-(2'-hydroxyphényl)benzotriazoles, par exemple le 2-(2'hydroxy-5'- méthylphényl)benzotriazole, le 2-(3',5'-di-tert-butyl-2'hydroxyphényl)benzotriazole, le 2-(5'-tert-butyl-2'-hydroxyphényl)benzotriazole, le 2-(2'-hydroxy5'-(1,1,3,3- tétraméthylbutyl)phényl)benzotriazole, le 2-(3',5'-di-tert-butyl-2'hydroxyphényl)-5- chlorobenzotriazole, le 2-(3'-tert-butyl-2'-hydroxy-5'-méthylphényl)-5chlorobenzo- triazole, le 2-(3'-sec-butyl-5'-tert-butyl-2'hydroxyphényl)benzotriazole, le 2-(2'- hydroxy-4'-octyloxyphényl)benzotriazole, le 2-(3',5'-di-tert-amyl-2'hydroxyphényl)- benzotriazole, le 2-(3',5'-bis(ca,a-diméthylbenzyl)-2'hydroxyphényl)benzotriazole, un mélange de 2-(3'-tert-butyl-2'-hydroxy-5'-(2octyloxycarbonyléthyl)phényl)-5- chlorobenzotriazole, de 2-(3'-tert-butyl-5'-[2-(2éthylhexyloxy)carbonyléthyl]-2'- hydroxyphényl)-5-chlorobenzotriazole, de 2-(3'-tert-butyl-2'hydroxy-5'-(2- méthoxycarbonyléthyl)phényl)-5-chlorobenzotriazole, de 2-(3'-tert-butyl2'-hydroxy- 5'-(2-méthoxycarbonyléthyl)phényl)benzotriazole, de 2-(3'-tert-butyl-2'hydroxy-5'- (2-octyloxycarbonyléthyl)phényl)benzotriazole, de 2-(3'-tert-butyl5'-[2-(2- éthylhexyloxy)carbonyléthyl]-2'-hydroxyphényl)benzotriazole, de 2-(3'dodécyl-2'- hydroxy-5'-méthylphényl)benzotriazole et de 2-(3'-tert-butyl-2'hydroxy-5'-(2- isooctyloxycarbonyléthyl)phényl)benzotriazole, le 2,2'-méthylènebis[4(1,1,3,3- tétraméthylbutyl)-6-(benzotriazole-2-yl)phénol]; le produit de transestérification du 2-[3'-tert-butyl-5'-(2-méthoxycarbonyléthyl)-2'hydroxyphényl]benzotriazole avec le polyéthylèneglycol 300; [R-CH2CH2-COO(CH2)3]2- avec R = 3'-tert-butyl-4'- hydroxy-5'-(2H-benzotriazole-2-yl)phényle. 2.2. des 2-hydroxybenzophénones, par exemple les dérivés 4-hydroxy, 4méthoxy, 4- octyloxy, 4-décyloxy, 4-dodécyloxy, 4-benzyloxy, 4,2',4'-trihydroxy et 2'-hydroxy- 4,4'-diméthoxy. 2.3. des esters d'acides benzoïques éventuellement substitués, par exemple le salicylate de 4-tert-butylphényle, le salicylate de phényle, le salicylate d'octylphényle, le dibenzoylrésorcinol, le bis(4-tert-butylbenzoyl)résorcinol, le benzoylrésorcinol, le 3,5-di-tert-butyl-4-hydroxybenzoate de 2,4-di-tertbutyl- phényle, le 3,5-di-tert-butyl-4-hydroxybenzoate d'hexadécyle, le 3,5-ditert-butyl-4- hydroxybenzoate d'octadécyle, le 3,5-di-tert-butyl-4-hydroxybenzoate de 2-méthyl- 4,6-di-tert-butylphényle. 2.4. des acrvlates, par exemple l'cx-cyano-,3diphénylacrylate d'éthyle ou d'isooctyle, l'a-carbométhoxycinnamate de méthyle, l'ct-cyano-{3méthyl-p- méthoxycinnamate de méthyle ou de butyle, l'cx-carbométhoxy-pméthoxycinnamate de méthyle, la N-(1-carbométhoxy-p3-cyanovinyl)-2-méthylindoline. 2.5. des composés du nickel. par exemple des complexes du nickel avec le 2,2'- thiobis[4-(1,1,3,3-tétraméthylbutyl)phénol], comme le complexe 1:1 ou le complexe 1:2, avec éventuellement des ligands supplémentaires comme la nbutylamine, la triéthanolamine ou la N-cyclohexyldiéthanolamine, le dithiocarbamate de dibutylnickel, les sels de nickel d'esters monoalkyliques de l'acide 4hydroxy-3,5-di- * tert-butylbenzylphosphonique, comme les esters de méthyle ou d'éthyle, les complexes du nickel avec des cétoximes comme la 2-hydroxy-4-méthylphényl- undécylcétoxime, les complexes du nickel avec le 1-phényl-4-lauroyl-5- hydroxypyrazole, éventuellement avec d'autres ligands. 2.6. des amines stériquement encombrées, par exemple le sébaçate de bis(2,2,6,6- tétraméthylpipéridine-4-yle), le succinate de bis(2,2,6,6tétraméthylpipéridine-4-yle), le sébaçate de bis(1,2,2,6,6-pentaméthylpipéridine-4-yle), le sébaçate de bis(1- octyloxy-2,2,6,6-tétraméthylpipéridine-4-yle), le n-butyl-3,5-di-tertbutyl-4- hydroxybenzylmalonate de bis(l,2,2,6,6-pentaméthylpipéridyle), le produit de condensation de la 1-hydroxyéthyl-2,2,6,6-tétraméthyl-4hydroxypipéridine et de l'acide succinique, le produit de condensation de la N,N'-bis(2,2,6,6tétraméthyl-4- pipéridyl)hexaméthylènediamine et de la 4-tert-octylamino-2,6-dichloro-1, 3,5-s- triazine, le nitrilotriacétate de tris(2,2,6,6-tétraméthyl-4-pipéridyle), le 1,2,3,4- butanetétracarboxylate de tétrakis(2,2,6,6-tétraméthyl-4-pipéridyle), la 1,1'-(1,2- éthanediyl)-bis(3,3,5,5-tétraméthylpipérazinone), la 4-benzoyl-2,2,6,6tétraméthyl- pipéridine, la 4-stéaryloxy-2,2,6,6-tétraméthylpipéridine, le 2-n-butyl2-(2-hydroxy- 3,5-di-tert-butylbenzyl)malonate de bis(1,2,2,6,6- pentaméthylpipéridyle), la 3-n- octyl-7,7,9,9-tétraméthyl- 1,3,8-triazaspiro[4.5]décane-2,4-dione, le sébaçate de bis( 1- octyloxy-2,2,6,6-tétraméthylpipéridyle), le succinate de bis(loctyloxy-2,2,6,6- tétraméthylpipéridyle), le produit de condensation de la N,N'-bis(2,2,6, 6-tétraméthyl- 4-pipéridyl)hexaméthylènediamine et de la 4-morpholino-2, 6-dichloro-1,3,5-triazine, le produit de condensation de la 2-chloro-4,6-di(4-n-butylamino-2,2,6,6tétraméthyl- pipéridyl)-1,3,5-triazine et du 1,2-bis(3-aminopropylamino)éthane, le produit de condensation de la 2-chloro-4,6-di(4-n-butylamino-1,2,2,6,6pentaméthylpipéridyl)- 1,3,5-triazine et du 1,2-bis(3-aminopropylamino)éthane, la 8-acétyl3-dodécyl- 7,7,9,9-tétraméthyl-1,3,8-triazaspiro[4.5]décane-2,4-dione, la 3-dodécyl1-(2,2,6,6- tétraméthyl-4-pipéridyl)pyrrolidine-2,5-dione, la 3-dodécyl- 1-(1,2,2, 6,6-penta- méthyl-4-pipéridyl)pyrrolidine-2,5-dione, un mélange de 4-hexadécyloxy et de 4- stéaryloxy-2,2,6,6-tétraméthylpipéridine, le produit de condensation de la N,N'- bis(2,2,6,6-tétraméthyl-4-pipéridyl)hexaméthylènediamine et de la 4cyclohexyl- amino-2,6-dichloro-1,3,5-triazine, le produit de condensation du 1,2bis(3- aminopropylamino)éthane et de la 2,4,6-trichloro-1,3,5-triazine, ainsi que la 4- butylamino-2,2,6,6-tétraméthylpipéridine (RN CAS [136504-96-6]); le N-(2, 2,6,6- tétraméthyl-4-pipéridyl)-n-dodécylsuccinimide, le N-(1,2,2,6,6pentaméthyl-4- pipéridyl)-n-dodécylsuccinimide, le 2-undécyl-7,7,9,9-tétraméthyl- 1 oxa-3,8-diaza- 4-oxospiro[4,5]décane, le produit de réaction du 7,7,9,9-tétraméthyl-2cycloundécyl- i-oxa-3,8-diaza-4-oxospiro[4,5]décane et de l'épichlorhydrine. 2.7. des diamides de l'acide oxalique, par exemple le 4,4'dioctyloxyoxanilide, le 2,2'- diéthoxyoxanilide, le 2,2'-dioctyloxy-5,5'-di-tert-butyloxanilide, le 2, 2'-didodécyloxy- 5,5'-di-tert-butyloxanilide, le 2-éthoxy-2'-éthyloxanilide, le N,N'bis(3-diméthyl- aminopropyl)oxalamide, le 2-éthoxy-5-tert-butyl-2'-éthyloxanilide et son mélange avec le 2-éthoxy-2'-éthyl-5,4'-di-tert-butyloxanilide, des mélanges d'oxanilides disubstitués par méthoxy en o et p, et par éthoxy en o et p. 2.8. des 2-(2-hydroxyphényl)-1.3.5-triazines, par exemple la 2,4,6tris(2-hydroxy-4- octyloxyphényl)-1,3,5-triazine, la 2-(2-hydroxy-4-octyloxyphényl)-4, 6-bis(2,4- diméthylphényl)-1,3,5-triazine, la 2-(2,4-dihydroxyphényl)-4,6-bis(2,4diméthyl- phényl)-1,3,5-triazine, la 2,4-bis(2-hydroxy-4-propyloxyphényl)-6-(2,4diméthyl- phényl)- 1,3,5-triazine, la 2-(2-hydroxy-4-octyloxyphényl)-4,6-bis(4méthylphényl)- 1,3,5-triazine, la 2-(2-hydroxy-4-dodécyloxyphényl)-4,6-bis(2,4diméthylphényl)- 1,3,5-triazine, la 2-(2-hydroxy-4-tridécyloxyphényl)-4,6-bis(2,4diméthylphényl)- 1,3,5-triazine, la 2-[2-hydroxy-4-(2-hydroxy-3-butyloxypropyloxy)phényl]-4,6- bis(2,4-diméthylphényl)- 1,3,5-triazine, la 2-[2-hydroxy-4-(2-hydroxy-3octyloxy- propyloxy)phényl]-4,6-bis(2,4-diméthylphényl)- 1,3,5-triazine, la 2-[4- dodécyloxy/tridécyloxy-2-hydroxypropyloxy)-2-hydroxyphényl]-4,6-bis(2,4- diméthylphényl)- 1,3,5-triazine, la 2-[2-hydroxy-4-(2-hydroxy-3dodécyloxy- propyloxy)phényl]-4,6-bis(2,4-diméthylphényl)- 1,3,5-triazine, la 2-(2hydroxy-4- hexyloxy)-4,6-diphényl- 1,3,5-triazine, la 2-(2-hydroxy-4méthoxyphényl)-4,6- diphényl-1,3,5-triazine, la 2,4,6-tris[2-hydroxy-4-(3-butyloxy-2- hydroxy- propyloxy)phényl]-1,3,5-triazine, la 2-(2-hydroxyphényl)-4-(4méthoxyphényl)-6- phényl- 1,3,5-triazine. 3. Des désactivateurs de métaux, par exemple le N,N'-diphényloxamide, la N- salicylal-N'-salicyloylhydrazine, la N,N'-bis(salicyloyl)hydrazine, la N, N'-bis(3,5-di- tert-butyl-4-hydroxyphénylpropionyl)hydrazine, le 3-salicyloylamino-1,2, 4-triazole, le bis(benzylidène)dihydrazide de l'acide oxalique, l'oxanilide, le dihydrazide de l'acide isophtalique, le bis(phénylhydrazide) de l'acide sébacique, le N, N'- diacétyldihydrazide de l'acide adipique, le N,N'-bissalicyloyldihydrazide de l'acide oxalique, le N,N'-bis-salicyloyldihydrazide de l'acide thiopropionique. 4. Des phosphites et des phosphonites, par exemple le phosphite de triphényle, les phosphites de diphényle et d'alkyle, les phosphites de phényle et de dialkyle, le phosphite de tris(nonylphényle), le phosphite de trilauryle, le phosphite de trioctadécyle, le diphosphite de distéarylpentaérythritol, le phosphite de tris(2,4-di- tert-butylphényle), le diphosphite de diisodécylpentaérythritol, le diphosphite de bis(2,4-di-tert-butylphényl)pentaérythritol, le diphosphite de bis(2,6di-tert-butyl-4- méthylphényl)pentaérythritol, le diphosphite de diisodécyloxypentaérythritol, le diphosphite de bis(2,4-di-tert-butyl-6méthylphényl)pentaérythritol, le diphosphite de bis(2,4,6-tri-tertbutylphényl)pentaérythritol, le triphosphite de tristéarylsorbitol, le 4,4'-biphénylènediphosphonite de tétrakis(2,4-di-tert-butylphényle), la 6-isooctyloxy- 2,4,8,10-tétra-tert-butyl-12H-dibenzo[d,g]- 1,3,2-dioxaphosphocine, la 6-fluoro- 2,4,8,10-tétra-tert-butyl-12-méthyldibenzo[d,g]- 1,3,2-dioxaphosphocine, le phosphite de méthyle et de bis(2,4-di-tert-butyl-6-méthylphényle), le phosphite d'éthyle et de bis(2,4-di-tert-butyl-6-méthylphényle). 5. Des hydroxylamines, par exemple la N,N-dibenzylhydroxylamine, la N,N- diéthylhydroxylamine, la N,N-dioctylhydroxylamine, la N,Ndilaurylhydroxylamnine, la N,N-ditétradécylhydroxylamine, la N,N-dihexadécylhydroxylamine, la N, N- dioctadécylhydroxylamine, la N-hexadécyl-N-octadécylhydroxylamine, la N- heptadécyl-N-octadécylhydroxylamine, une N,N-dialkylhydroxylamine d'amines grasses de suif hydrogénées. 6. Des nitrones, par exemple la N-benzyl-cx-phénylnitrone, la N-éthyl-a- méthylnitrone, la N-octyl-a-heptylnitrone, la N-lauryl-a-undécylnitrone, la N- tétradécyl-a-tridécylnitrone, la N-hexadécyl-ac-pentadécylnitrone, la Noctadécyl-cta- heptadécylnitrone, la N-hexadécyl-ac-heptadécylnitrone, la N-octadécylcx-penta- décylnitrone, la N-heptadécyl-a-heptadécylnitrone, la N-octadécyl-achexadécyl- nitrone, des nitrones dérivées de N,N-dialkylhydroxylamines préparées à partir d'amines grasses de suif hydrogénées. 7. Des composés thio synergiques, par exemple le thiodipropionate de dilauryle ou le thiodipropionate de distéaryle. 8. Des composés qui détruisent les peroxydes, par exemple des esters de l'acide [3- thiodipropionique, par exemple les esters laurylique, stéarylique, myristylique ou tridécylique, le mercaptobenzimidazole, le sel de zinc du 2-mercaptobenzimidazole, le dithiocarbamate de dibutylzinc, le disulfure de dioctadécyle, le tétrakis([3- dodécylmercapto)propionate de pentaérythritol. 9. Des stabilisants de polyamides, par exemple des sels de cuivre en combinaison avec des iodures et/ou des composés du phosphore et des sels du manganèse divalent. 10. Des costabilisants basiques, par exemple la mélamine, la polyvinylpyrrolidone, le dicyandiamide, le cyanurate de triallyle, des dérivés de l'urée, des dérivés de l'hydrazine, des amines, des polyamides, des polyuréthanes, des sels de métaux alcalins et des sels de métaux alcalino-terreux d'acides gras supérieurs, par exemple le stéarate de calcium, le stéarate de zinc, le béhénate de magnésium, le stéarate de magnésium, le ricinoléate de sodium, le palmitate de potassium, le pyrocatécholate d'antimoine ou le pyrocatécholate d'étain. 11. Des agents de nucléation, par exemple des substances inorganiques comme le talc, des oxydes métalliques comme le dioxyde de titane ou l'oxyde de magnésium, des phosphates, des carbonates ou des sulfates, de préférence de métaux alcalino- terreux; des composés organiques comme des acides mono- ou polycarboxyliques et leurs sels, par exemple l'acide 4-tertbutylbenzoïque, l'acide adipique, l'acide diphénylacétique, le succinate de sodium ou le benzoate de sodium; des composés polymères, par exemple des copolymères ioniques ("ionomères"). 12. Des charges et des agents renforçants, par exemple du carbonate de calcium, des silicates, des fibres de verre, des perles de verre, de l'amiante, du talc, du kaolin, du mica, du sulfate de baryum, des oxydes et hydroxydes métalliques, du noir de carbone, du graphite, de la sciure de bois et des poudres ou fibres d'autres produits naturels, des fibres synthétiques. 13. D'autres additifs, par exemple des plastifiants, des lubrifiants, des émulsionnants, des pigments, des additifs de fluidité, des catalyseurs, des agents nivelants, des azurants optiques, des agents ignifuges, des agents antistatiques, des agents soufflants. 14. Des benzofuranones et des indolinones, par exemple celles qui sont décrites dans les documents de brevet US-A-4 325 863, US-A-4 338 244, US-A-5 175 312, US-A-5 216 052, US-A-5 252 643, DE-A-4 316 611, DE-A-4 316 622, DE-A- 4 316 876, EP-A-0 589 839 ou EP-A-0 591 102, ou la 3-[4-(2acétoxyéthoxy)- phényl]-5,7-di-tert-butylbenzofurane-2-one, la 5,7-di-tert-butyl-3-[4-(2stéaroyloxy- éthoxy)phényl]benzofurane-2-one, la 3,3'-bis[5,7-di-tert-butyl-3-(4-[2hydroxy- éthoxy]phényl)benzofurane-2-one], la 5,7-di-tert-butyl-3-(4éthoxyphényl)benzo- furane-2-one, la 3-(4-acétoxy-3,5-diméthylphényl)-5,7-di-tertbutylbenzofurane-2- one, la 3-(3,5-diméthyl-4-pivaloyloxyphényl)-5,7-di-tertbutylbenzofurane-2-one. On détermine le type et la quantité des autres stabilisants ajoutés d'après le type de substrat à stabiliser et son application souhaitée; on en utilise souvent 0,1 à 5 % en masse par rapport au polymère à stabiliser. On incorpore de façon particulièrement avantageuse les composés de formule I dans des compositions contenant comme constituant A un polymère thermoplastique ou un liant pour des revêtements comme, par exemple, des vernis. Comme polymères thermoplastiques, on prend en considération par exemple des polyoléfines et des polymères thermoplastiques contenant des hétéroatomes dans la chaîne principale comme, par exemple, des polymères contenant de l'azote, de l'oxygène et/ou du soufre, en particulier de l'azote ou de l'oxygène, dans la chaîne principale. L'incorporation dans les polymères ou prépolymères organiques synthétiques peut s'effectuer par addition des composés selon l'invention et éventuellement d'autres additifs selon des méthodes classiques dans la technique. L'incorporation peut s'effectuer avantageusement avant ou pendant la mise en forme, par exemple par mélange des constituants pulvérulents ou par addition du stabilisant au polymère fondu ou à une solution du polymère, ou par application des composés en solution ou en dispersion sur le polymère, avec éventuellement une évaporation ultérieure du solvant. Dans le cas d'élastomères, on peut aussi les stabiliser sous forme de latex. Une autre possibilité d'incorporation des composés selon l'invention dans les polymères consiste à les ajouter avant ou pendant la polymérisation des monomères correspondants ou avant la réticulation. On peut aussi ajouter les composés ou leurs mélanges selon l'invention sous forme d'un mélange maître, contenant ces composés à une concentration comprise par exemple entre 2,5 et 25 % en masse, aux matières synthétiques à stabiliser. L'incorporation des composés selon l'invention peut s'effectuer de façon appropriée par les méthodes suivantes: - sous forme d'émulsion ou de dispersion (par exemple dans un latex ou un polymère en émulsion) - sous forme de mélange sec au cours du mélange d'additifs ou de mélanges de polymères - par addition directe dans l'appareil de mise en forme (par exemple une extrudeuse, un mélangeur interne, etc.) - sous forme de solution ou sous forme fondue. On peut transformer les compositions de polymères stabilisées ainsi obtenues par des procédés classiques, par exemple par pressage à chaud, filage, extrusion ou moulage par injection, en des objets façonnés comme, par exemple, des fibres, des feuilles, des bandelettes, des plaques, des plaques à nervures, des récipients, des tubes et d'autres profilés. L'invention concerne en outre l'utilisation de la composition de polymères selon l'invention pour la fabrication d'un objet moulé. L'utilisation dans des systèmes multicouches est aussi intéressante. Dans ce cas, on applique une composition de polymères selon l'invention, ayant une teneur relativement élevée en stabilisant de formule I, par exemple de 1 à 15 % en masse, en une couche mince (10-100 p.m), sur un objet moulé constitué d'un polymère qui ne contient pas ou contient peu de stabilisant de formule I. L'application peut s'effectuer en même temps que la mise en forme du corps de base, par exemple par le procédé dit de coextrusion. Mais l'application peut aussi s'effectuer sur le corps de base moulé fini, par exemple par formation d'un stratifié avec un film ou par revêtement avec une solution. La couche externe ou les couches externes de l'objet fini jouent le rôle d'un filtre d'IJV qui protège l'intérieur de l'objet contre la lumière UV. La couche externe contient de préférence 1 à 15 % en masse, en particulier 5 à 10 % en masse, d'au moins un stabilisant de formule I. L'utilisation de la composition de polymères selon l'invention pour la fabrication de systèmes multicouches dans lesquels la ou les couches extemrnes, d'une épaisseur de 10 à 100 gm, sont constituées d'une composition de polymères selon l'invention, la couche interne contenant peu ou ne contenant pas de stabilisant de formule I, représente donc un autre objet de l'invention. Les polymères ainsi stabilisés se distinguent par une très grande résistance aux intempéries, surtout par une grande résistance à la lumière UV. Ils conservent de ce fait longtemps leurs propriétés mécaniques, ainsi que leur couleur et leur brillant, même lorsqu'ils sont utilisés à l'extérieur. L'utilisation de composés de formule I selon l'invention comme stabilisants de revêtements, par exemple de vernis, est particulièrement intéressante. L'invention concerne donc aussi les compositions de ce type, dont le constituant A est un liant filmogène. La composition de revêtement selon l'invention contient de préférence 0, 01 à 10 parties en masse de B, en particulier de 0,05 à 10 parties en masse de B, surtout 0,1 à 5 parties en masse de B pour 100 parties en masse de liant A solide. Dans ce cas également, on peut avoir des systèmes multicouches dans lesquels la concentration du composé de formule I (constituant B) peut être plus élevée dans la couche extérieure, par exemple de 1 à 15 parties en masse de B, en particulier de 3 à 10 parties en masse de B pour 100 parties en masse de liant solide A. L'utilisation du composé de formule I comme stabilisant dans des revêtements procure l'avantage supplémentaire de prévenir le décollement interlaminaire, c'est-à-dire l'écaillage du revêtement à partir du substrat. Cet avantage se manifeste particulièrement dans le cas de substrats métalliques, également pour des systèmes multicouches sur des substrats métalliques. Comme liants (constituant A) on prend en considération en principe tous les liants courants dans la technique, par exemple ceux qui sont décrits dans Ullmann's Encyclopedia of Industrial Chemistry, 5"' édition, volume A18, pp. 368- 426, VCH, Weinheim 1991. Il s'agit en général de liants filmogènes à base d'une résine thermoplastique ou thermodurcissable, essentiellement à base d'une résine thermodurcissable. Des exemples en sont les résines alkydes, acryliques, polyester, phénoliques, mélamine, époxy, polyuréthane et leurs mélanges. Le constituant A peut être un liant durcissant à froid ou durcissant à chaud, l'addition d'un catalyseur de durcissement pouvant être avantageuse. Des catalyseurs appropriés qui accélèrent le durcissement du liant sont décrits par exemple dans Ullmann's Encyclopedia of Industrial Chemistry, 5'm édition, volume A18, pp. 469, Editions VCH, Weinheim 1991. On préfèere les compositions de revêtement dans lesquelles le constituant A est un liant constitué d'une résine acrylate fonctionnelle et d'un réticulant. Des exemples de compositions de revêtement contenant des liants spéciaux sont: 1. des vernis à base de résines alkyde, acrylate, polyester, époxy ou mélamine réticulables à froid ou à chaud ou de mélanges de ces résines, avec éventuellement l'addition d'un catalyseur de durcissement; 2. des vernis polyuréthane à deux constituants à base de résines acrylate, polyester ou polyéther contenant des groupes hydroxyle et d'isocyanates, isocyanurates ou polyisocyanates aliphatiques ou aromatiques; 3. des vernis polyuréthane à un constituant à base d'isocyanates, isocyanurates ou polyisocyanates bloqués qui se débloquent pendant la cuisson; 4. des vernis à deux constituants à base de (poly)cétimines et d'isocyanates, isocyanurates ou polyisocyanates aliphatiques ou aromatiques; 5. des vernis à deux constituants à base de (poly)cétimines et d'une résine acrylate insaturée ou d'une résine polyacétoacétate ou d'unméthacrylamidoglycolate de méthyle; 6. des vernis à deux constituants à base de polyacrylates contenant des groupes carboxyle ou amino et de polyépoxydes; 7. des vernis à deux constituants à base de résines acrylate contenant des groupes anhydride et d'un constituant polyhydroxylé ou polyamino; 8. des vernis à deux constituants à base d'anhydrides contenant des groupes acrylate et de polyépoxydes; 9. des vernis à deux constituants à base de (poly)oxazolines et de résines acrylate contenant des groupes anhydride ou de résines acrylate insaturées ou d'isocyanates, isocyanurates ou polyisocyanates aliphatiques ou aromatiques; 10. des vernis à deux constituants à base de polyacrylates insaturés et de polymalonates; 11. des vernis polyacrylate thermoplastiques à base de résines acrylate thermoplastiques ou de résines acrylate à réticulation séparée en combinaison avec des résines mélamine éthérifiées; 12. des systèmes de vernis à base de résines acrylate modifiées par des siloxanes ou modifiées par du fluor. Les compositions de revêtement selon l'invention peuvent aussi être des compositions de revêtement durcissables sous l'effet d'un rayonnement. Dans ce cas, le liant est constitué essentiellement de composés monomères ou oligomères ayant des liaisons insaturées de type éthylénique (prépolymères), qui durcissent après l'application sous l'effet d'un rayonnement UV ou électronique, c'est-à-dire qui se transforment en une forme réticulée macromoléculaire. Des systèmes correspondants sont décrits dans la publication précitée, Ullmann's Encyclopedia of Industrial Chemistry, 5è"' édition, volume A18, pp. 451- 453. Dans des compositions de revêtement durcissables sous l'effet d'un rayonnement, on peut aussi utiliser les composés de formule I sans ajouter d'amines à encombrement stérique. La composition de revêtement selon l'invention contient de préférence, en plus des constituants A et B, un constituant C qui est un stabilisant à la lumière du type des amines stériquement encombrées, des 2-(2-hydroxyphényl)-1,3,5-triazines et/ou des 2-hydroxyphényl-2Hbenzotriazoles, par exemple ceux qui sont indiqués dans la liste ci-dessus sous les points 2.1, 2.6 et 2.8. L'addition de 2monorésorcinyl- 4,6-diaryl-l,3,5-triazines et/ou de 2-hydroxyphényl-2H-benzotriazoles présente alors un intérêt technique particulier. Pour obtenir une résistance à la lumière maximale, il est surtout intéressant d'ajouter des amines stériquement encombrées comme celles qui sont indiquées dans la liste précitée sous 2.6. L'invention concerne donc aussi une composition de revêtement qui, en plus des constituants A et B, contient comme constituant C un stabilisant à la lumière du type des amines stériquement encombrées. Il s'agit de préférence d'un dérivé de 2,2,6,6-tétraalkylipéridine qui contient au moins un groupe de formule RCH2 CH3 -N RCH2 CH3 dans laquelle R est un atome d'hydrogène ou un groupe méthyle, de préférence un atome d'hydrogène. On utilise le constituant C en une quantité comprise de préférence entre 0,05 et 5 parties en masse pour 100 parties en masse du liant solide. On trouvera des exemples de dérivés de tétraalkylpipéridine utilisables comme constituant C dans le document de brevet EP-A-356677, pages 3-17, chapitre a) à f). Les chapitres cités de ce document de brevet EP sont considérés comme faisant partie de la présente description. On utilise de façon particulièrement avantageuse les dérivés de tétraalkylpipéridine suivants: le succinate de bis(2,2,6,6-tétraméthylpipéridine-4-yle), le sébaçate de bis(2,2,6,6tétraméthylpipéridine-4-yle), le sébaçate de bis(1,2,2,6,6pentaméthylpipéridine-4-yle), le butyl-(3,5-di-tert-butyl-4-hydroxybenzyl)malonate de bis(1,2,2,6,6pentaméthyl- pipéridyle), le sébaçate de bis(1-octyloxy-2,2,6,6-tétraméthylpipéridine4-yle), le 1,2,3,4-butanetétracarboxylate de tétra(2,2,6,6-tétraméthyl-4pipéridyle), le 1,2,3,4-butanetétracarboxylate de tétra(1,2,2,6,6pentaméthyl-4-pipéridyle), le 2,2,4,4-tétraméthyl-7-oxa-3,20-diaza-21oxodispiro[5.1.11.2]héneicosane, la 8-acétyl-3-dodécyl -1,3,8-triaza-7,7, 9,9-tétraméthylspiro[4.5]décane-2,4-dione, ou un composé de formule R R I I R-NH-(CH2)--N-(CH2)-N-(CH2)-NH- R C. H3C CH3 NI avec R=- NNi "-r H3C CH3 C H-N H3C CH3 H3C CH3 CH3 R R CH3 I II R--N (CH2)j--N - (CH2)2-N-(CH2)3-- N R HC CH3 avecR= NN N /N-CH3; N N H3C CH3 C H-N H 3C CH3 C4H3C N CH3 CH3 CH3 CH3 o o Il C-CH-CHFC -O-CH/-CHFN o CH3 CH3 m CH3 CH3 HN-C-CH/--C-CH3 I 2 1 3 CIH3 u 3 CH CH3 N N[ - (CH2)6 H3C,,,,/CH 3 H3C [.. CH 3 H3C i- CH 3 H3C CH3 N H3C CH3 H3C CH3 N -(CH,)6 N N H3C CH3 H3C CH3 H3C H CH 3 H3C H CH 3 _m NH NHl N N N N-(CH 2)6 Nou H3C CH3 H3C CH3 H3C i CH 3 H3C H CH3 N (CH2)6 N-CH CH2; H3C CH3 H3C CH3 H3C l CH3 H3C ' CH3 m o m est un nombre compris entre 5 et 50. Outre les constituants A, B et éventuellement C, la composition de revêtement peut contenir d'autres constituants, par exemple des solvants, des pigments, des colorants, des plastifiants, des stabilisants, des agents thixotropes, des catalyseurs de séchage et/ou des agents d'écoulement. Des constituants possibles sont par exemple ceux qui sont décrits dans Ullmann's Encyclopedia of Industrial Chemistry, 5èm édition, volume A18, pp. 429-471, VCH, Weinheim 1991. Des catalyseurs de séchage ou catalyseurs de durcissement possibles sont par exemple des composés métalliques organiques, des amines, des résines aminées et/ou des phosphines. Des composés métalliques organiques sont par exemple des carboxylates de métaux, en particulier ceux des métaux Pb, Mn, Co, Zn, Zr ou Cu ou des chélates métalliques, en particulier ceux des métaux AI, Ti ou Zr, ou des composés organométalliques comme, par exemple des composés d'organoétain. Des exemples de carboxylates de métaux sont les stéarates de Pb, de Mn ou de Zn, les octoates de Co, de Zn ou de Cu, les naphténates de Mn et Co ou les linoléates, résinates ou tallates correspondants. Des exemples de chélates métalliques sont les chélates d'aluminium, de titane ou de zirconium de l'acétylacétone, de l'acétoacétate d'éthyle, de l'aldéhyde salicylique, du salicylal-oxime, de l'o-hydroxyacétophénone ou du trifluroacéto- acétate d'éthyle, et les alkylates de ces métaux. Des exemples de composés d'organoétain sont l'oxyde de dibutylétain, le dilaurate de dibutylétain ou le dioctoate de dibutylétain. Des exemples d'amines sont surtout des amines tertiaires comme, par exemple, la tributylamine, la triéthanolamine, la N-méthyldiéthanolamine, la N- diméthyléthanolamine, la N-éthylmorpholine, la N-méthylmorpholine, ou le diazabicyclooctane (triéthylènediamine) et leurs sels. D'autres exemples sont des sels d'ammonium quaternaire comme, par exemple, le chlorure de triméthylbenzylammonium. Les résines aminées sont en même temps liant et catalyseur de durcissement. Des exemples en sont des copolymères d'acrylate contenant des groupes amino. Comme catalyseur de durcissement, on peut aussi utiliser des phosphines comme, par exemple, la triphénylphosphine. Les compositions de revêtement selon l'invention peuvent aussi être des compositions de revêtement durcissables sous l'effet d'un rayonnement. Dans ce cas, le liant est constitué essentiellement de composés monomères ou oligomères ayant des liaisons insaturées de type éthylénique, qui, après l'application, durcissent, c'est- à-dire se transforment en une forme réticulée macromoléculaire, sous l'effet d'un rayonnement actinique. Lorsqu'il s'agit d'un système durcissant aux UV, il contient en général en plus un photoamorceur. Des systèmes correspondants sont décrits dans la publication précitée, Ullmann's Encyclopedia of Industrial Chemistry, 5ème édition, volume A18, pp. 451-453. Dans les compositions de revêtement durcissant sous l'effet d'un rayonnement, on peut aussi utiliser les mélanges de stabilisants selon l'invention sans ajouter d'amines stériquement encombrées. 1 5 On peut appliquer les compositions de revêtement selon l'invention sur des substrats quelconques, par exemple sur un métal, sur du bois, sur un matériau synthétique ou sur des matériaux céramiques. On les utilise de préférence comme vernis de finition dans la peinture des automobiles. Lorsque le vernis de finition est constitué de deux couches, dont la couche inférieure est pigmentée et la couche supérieure non pigmentée, on peut utiliser la composition de revêtement selon l'invention pour la couche supérieure ou la couche inférieure, ou pour les deux couches, mais de préférence pour la couche supérieure. On peut appliquer les compositions de revêtement selon l'invention sur les substrats par des procédés classiques, par exemple par enduction, pulvérisation, coulée, immersion ou électrophorèse; voir Ullmann's Encyclopedia of Industrial Chemistry, 5em' édition, volume A18, pp. 491-500. Le durcissement des revêtements peut s'effectuer - selon le système de liant - à la température ambiante ou par chauffage. On durcit de préférence les revêtements à 50-150 C, et même à des températures supérieures pour les vernis en poudre. Les revêtements obtenus selon l'invention présentent une remarquable stabilité envers les effets néfastes de la lumière, de l'oxygène et de la chaleur; il faut faire ressortir en particulier la bonne résistance à la lumière et aux intempéries des revêtements ainsi obtenus, par exemple des vernis. Un objet de l'invention est donc constitué aussi par un revêtement, en particulier un vemrnis, qui est stabilisé contre les effets néfastes de la lumière, de l'oxygène et de la chaleur par l'addition d'un composé de formule I. Le vernis est de préférence un vernis de finition pour l'automobile. L'invention concerne en outre un procédé de stabilisation d'un revêtement à base de polymères organiques contre la dégradation due à la lumière, à l'oxygène et/ou à la chaleur, caractérisé en ce que en ce que l'on ajoute à la composition de revêtement un composé de formule I, et l'utilisation de composés de formule I dans des compositions de revêtement comme stabilisants contre la dégradation par la lumière, l'oxygène et/ou la chaleur. Les compositions de revêtement peuvent aussi contenir un solvant organique ou un mélange de solvants dans lequel le liant est soluble. Mais la composition de revêtement peut aussi être une solution ou une dispersion aqueuse. Le véhicule peut aussi être un mélange d'un solvant organique et d'eau. La composition de revêtement peut aussi être un vernis à haute teneur en substance solide ou ne pas contenir de solvant (par exemple un vernis en poudre). * Les pigments peuvent être des pigments inorganiques, organiques ou métalliques. Les compositions de revêtement selon l'invention ne contiennent de préférence pas de pigment et sont utilisées comme vernis clairs. On préfèere également l'utilisation de la composition de revêtement comme vernis de finition pour des applications dans l'industrie automobile, en particulier comme couche extérieure pigmentée ou non pigmentée de la peinture. Mais on peut aussi l'utiliser pour les couches sous-jacentes. Le stabilisant (constituant B) peut aussi être un mélange de deux ou plusieurs composés de formule I. Lorsque, dans le même composé de formule I, il y a plusieurs restes du même nom, ils peuvent être identiques ou bien être différents dans le cadre des significations possibles indiquées. Un substituant halogéno signifie -F, -Cl, -Br ou -I; on préfèere -F, -Cl ou -Br, surtout -Cl. Le terme "alkylphényle" désigne un phényle substitué par alkyle; un reste alkylphényle en C7-C,4 comprend par exemple les restes méthylphényle (tolyle), diméthylphényle (xylyle), triméthylphényle (mésityle), éthylphényle, propylphényle, butylphényle, dibutylphényle, pentylphényle, hexylphényle, heptylphényle, octylphényle. Le terme "phénylalkyle" désigne un alkyle substitué par phényle; un reste phénylalkyle en C7-C" comprend par exemple les restes benzyle, (x- méthylbenzyle, c-éthylbenzyle, ca,ct-diméthylbenzyle, phényléthyle, phénylpropyle, phénylbutyle, phénylpentyle. Le reste glycidyle est le reste 2,3-éthoxypropyle. "n-alkyle" ou "alkyle-n" désigne un reste alkyle non ramifié. Un reste alkyle interrompu par O peut de manière générale contenir un ou plusieurs hétéroatomes, les atomes d'oxygène n'étant pas adjacents. De préférence, un atome de carbone de la chaîne alkyle est lié au maximum à un atome d'oxygène. Les restes R1, R2, R3, R4, R5,, R6,Rs Rg R10, R,I, R,2, R,3, R4, RI5 et R16 représentent en tant que restes alkyle, dans le cadre des définitions données, des restes alkyle linéaires ou ramifiés comme les restes méthyle, éthyle, propyle, isopropyle, n-butyle, sec-butyle, isobutyle, t-butyle, 2-éthylbutyle, n- pentyle, isopentyle, 1-méthylpentyle, 1,3-diméthylbutyle, n-hexyle, 1méthylhexyle, n- heptyle, isoheptyle, 1,1,3,3-tétraméthylbutyle, 1-méthylheptyle, 3méthylheptyle, n- octyle, 2-éthylhexyle, 1,1,3-triméthylhexyle, 1,1,3,3-tétraméthylbutyle, nonyle, décyle, undécyle, 1-méthylundécyle, dodécyle, 1,1,3,3,5,5hexaméthylhexyle, tridécyle, tétradécyle, pentadécyle, hexadécyle, heptadécyle, octadécyle. R1, R2, R3, R4, R5, R", R12, RI3, Ri4 et R,5 sont de préférence des restes alkyle à chaîne courte, par exemple alkyle en C,-C8, surtout alkyle en C,-C4 comme les restes méthyle ou butyle. R1, RI,, R3, R13 et R,5 sont de façon particulièrement préférée des restes méthyle, éthyle ou isopropyle. R", R1, R3, R13, R5, R,5, R,, R12, R4 et R14 sont de préférence un atome d'hydrogène ou un reste alkyle en C,-C1, ou alcoxy en C1-C,2; en particulier un atome d'hydrogène ou un reste alkyle en C,-C4 ou alcoxy en CI-C4; surtout un atome d'hydrogène ou un reste méthyle ou méthoxy. Des composés de formule I particulièrement intéressants sont des composés dans lesquels R2, R,2, R4 et/ou R14 représentent des restes phényle. Un reste alkyle en C,-C4 représente surtout les restes méthyle, éthyle, isopropyle, n-butyle, 2-butyle, 2-méthylpropyle ou tert-butyle. R1, Ri,1 R3, Rt3, R5, Rs,5 R2, RI2, R4, R14 et Rs, en tant que restes alcényle, comprennent entre autres, dans le cadre des significations indiquées, les restes allyle, isopropényle, 2-butényle, 3-butényle, isobutényle, n-penta-2,4-diényle, 3-méthylbut- 2-ényle; R8 comprend en outre, entre autres, les restes n-oct-2-ényle, ndodéc-2- ényle, isododécényle, n-octadéc-2-ényle, n-octadéc-4-ényle. R2, R12, R3, R,3, R4 et R,4 peuvent aussi représenter par exemple un reste vinyle. R9 est de préférence un reste alkyle en C2-C14, phényle ou -CH2-O-R19, en particulier alkyle en C2-C14 ou -CH2-O-R19; RI9 est alors un reste phényle, phénylalkyle en C7-C1,, (alkyl en C1-C4)cyclohexyle, cycloalkyle en Cs-C12, alkyle en C2-C,3 ou alkyle en C2-CI3 interrompu par -O-. R9, en tant qu'alkyle, est de préférence un alkyle en C3-C13, et surtout un alkyle en C4-C13. R10 est de préférence un reste alkyle en C1-C17, cyclohexyle ou phényle. R18 forme avec les atomes de carbone qui lui sont liés un noyau cycloalkyle, de préférence cyclopentyle, cyclohexyle, cycloheptyle, cyclooctyle et cyclododécyle, et surtout cyclopentyle ou cyclohexyle. On préfere des compositions selon l'invention dans lesquelles, dans le composé de formule I RI, R5, RI, et RI5 représentent indépendamment les uns des autres un atome d'hydrogène ou un reste alkyle en C,-C4, alcényle en C3, alcoxy en CI-C4 ou alcényloxy en C3-C6, -F ou -Cl; R2, R3, R4, RI2, R,3 et R,4 représentent indépendamment les uns des autres un atome d'hydrogène ou un reste alkyle en C,-C4, alcényle en C3- C6, alcoxy en C,-C4, alcényloxy en C3-C6, phényle, -F, -C1 ou -CN; R6 représente un reste alkyle en C,-C,6 ou phényle; R8 représente un atome d'hydrogène ou un reste alkyle en C,-C,8, alcényle en C3-C, cyclohexyle, (alkyl en C,-C4)cyclohexyle, phényle, norbom-2-yle, norbom5-ène- 2-yle, norbom-2-ylméthyle, norbom-5-ène-2-méthyle ou phénylalkyle en C7C, et, dans le cas o Z est un groupe de formule II, R8 peut être en outre un reste alkyle en C2-C,8 interrompu par O; R1 représente un reste alkyle en C2-C14, alkyle en C3-C,4 interrompu par O ou phényle; R10 représente un atome d'hydrogène ou un reste alkyle en C,-C,7, alcoxy en C,-C, phénoxy, phényle, phénylalkyle en C7-C1, cyclohexyle, cyclohexylalkyle en C7- C1, norbomrnyle, norboményle, 1-adamantyle ou phényl-NH; R,6 représente un atome d'hydrogène ou a l'une des significations de R5; et R1s est un reste alkylène en C3-CO0. On préfèere particulièrement les compositions selon l'invention dans lesquelles, dans le composé de formule I: R6 représente un reste alkyle en C1-C 6; R8 représente un reste alkyle en C,-C,8, alcényle en C3, cyclohexyle, méthylcyclohexyle, phényle ou benzyle, et, dans le cas o Z est un groupe de formule II, R8 peut être en outre un reste alkyle en C3-C13 interrompu par O; Rg représente un reste alkyle en C2-C14, alkyle en C3-C,4 interrompu par O ou phényle; Ro représente un reste alkyle en C,-C,-7, alcoxy en C1-C12, phényle, phénylalkyle en C7-C", cyclohexyle ou phényl-NH; R,6 représente un atome d'hydrogène ou a l'une des significations de R6; et RI8 est un reste alkylène en C3-Cl0. Des compositions selon l'invention particulièrement intéressantes contiennent un composé de formule I dans lequel R1, R5, RI, et R,5 représentent indépendamment les uns des autres un atome d'hydrogène ou un reste alkyle en C1-C4; R2, R3, R4, R12, R13 et R14 représentent indépendamment les uns des autres un atome d'hydrogène ou un reste alkyle en C,-C4, méthoxy, phényle, -F, -Cl, benzyle ou -CN; m est un nombre compris entre 1 et 8; R6 représente un reste alkyle en C,-C,6; R8 représente un reste alkyle en C,-C,5, alcényle en C3, cyclohexyle ou phényle, et, dans le cas o Z est un groupe de formule II, R8 peut être en outre un reste alkyle en C3-C,3 interrompu par O; Rg représente un reste alkyle en C2-C8 ou alkyle en C3-C,2 interrompu par O; R1o représente un reste alkyle en C,-C"7, alcoxy en C1-C12 ou cyclohexyle; R, 6 représente un atome d'hydrogène ou a l'une des significations de R6; et R,8 est un reste alkylène en C3-C6. On préfèere surtout les compositions selon l'invention dans lesquelles, dans le composé de formule I RI, R2, R3, R4, R5, R", R12, R13, R14 et R,5 représentent indépendamment les uns des autres un atome d'hydrogène ou un reste méthyle; R7 et Rl7 représentent indépendamment l'un de l'autre un reste ayant l'une des formules IV, V ou VI, o m est égal à 1; R6 représente un reste alkyle en CI-C8; R8 représente un reste alkyle en C,-C,0 et, dans le cas o Z est un groupe de formule II, R8 peut être en outre un reste alkyle en C3-C8 interrompu par O; Rg représente un reste -CH2-O-R19; RIo représente un reste alkyle en C,-C,7, ou alcoxy en C2-C8; R,6 représente un atome d'hydrogène ou un reste alkyle en CI-Cs; RI8 est un reste alkylène en C3-C6 et RI9 est un reste alkyle en C2-C,3. La préparation des composés de formule I peut s'effectuer de manière analogue à l'un des procédés donnés dans le document de brevet EP-A-434 608 ou dans la publication de H. Brunetti et C.E. Lithi, Helv. Chim. Acta 55, 1566 (1972), par addition de Friedel-Crafts d'halogénotriazines sur les phénols correspondants. On peut ensuite effectuer une autre réaction, selon des procédés connus, pour obtenir des composés de formule I dans lesquels R7 est différent de l'hydrogène; des réactions et procédés de ce type sont décrits par exemple dans le document de brevet EP-A- 434 608, page 15, ligne I 1, à page 17, ligne 1. Pour la préparation des composés de formule I, on part avantageusement d'un équivalent d'un composé de formule (A) C1 N N (A) R' N Z' Ri R2 dans laquelle R' est un reste de formule ' 3, R, R2, R, R4 et R5 ayant R5 R4 chacun la signification donnée ci-dessus pour la formule I, et Z' a la même signification que R' ou représente un atome de chlore, et on le fait réagir avec un équivalent (lorsque Z' = R') ou avec deux équivalents (lorsque Z' = Cl) de résorcinol. On effectue la réaction de manière connue en faisant réagir les produits de départ dans un solvant inerte en présence d'A1Cl3 anhydre. On utilise alors avantageusement le trichlorure d'aluminium et le résorcinol en excès: on peut par exemple utiliser le trichlorure d'aluminium en un excès molaire de 5-15 % et le phénol en un excès molaire de 1-30 %, de préférence en un excès molaire de 5-20 %. Comme solvants, on prend en considération par exemple des hydrocarbures, des hydrocarbures chlorés, des hydrocarbures contenant des groupes SO ou SO2 ou des hydrocarbures aromatiques nitrés; on préfèere des hydrocarbures à haut point d'ébullition comme la ligroine, l'éther de pétrole, le toluène ou le xylène, ou le sulfolane. La température n'est en général pas critique; on travaille le plus souvent à des températures comprises entre 20 C et le point d'ébullition du solvant, par exemple entre 50 C et 150 C. Le traitement final s'effectue par des méthodes courantes, par exemple par des étapes d'extraction et de séparation, filtration et séchage; en cas de besoin, on peut effectuer d'autres étapes de purification comme, par exemple, une recristallisation. On peut ensuite éthérifier de manière connue les groupes hydroxy phénoliques libres, en position para par rapport à la triazine, du produit de réaction. On peut ainsi avantageusement préparer des composés de formule I dans laquelle R7 et éventuellement R,7 représentent un reste de formule IV R16 O lRl 1 l -C-C-OR8 (IV) R6 par réaction du produit intermédiaire phénolique précité avec un ester ct-halogéné de formule IV-Hal R16O Hal-C-C- OR8 (IV-Hal). R6 Hal représente un atome d'halogène, par exemple Cl ou Br, de préférence Br; les autres symboles ont la signification donnée ci-dessus. La réaction s'effectue de préférence en présence d'un agent fixateur d'acides et d'un solvant approprié. L'utilisation de solvants aprotiques comme, par exemple, le diglyme, est avantageuse. Comme agents fixateurs d'acides, les carbonates et les bicarbonates comme, par exemple, K2CO3 se sont, entre autres, révélés efficaces. On prépare de façon appropriée les composés de formule I dans laquelle R7 et éventuellement R,7 représentent un reste de formule V ou VI O Il HC-CH-O-C-Rm, (V) Ri8 O Il -(C -2)m CH-O-C-R10 (VI) Rg en passant par un alcool comme autre produit intermédiaire, et en effectuant ensuite une estérification. Pour la première étape réactionnelle, la préparation de l'alcool, il existe entre autres les méthodes suivantes: i) la réaction du produit intermédiaire phénolique précité avec un alcool halogéné de formule VIHal Hal - (CIH2)m CH- OH (VI-Hal) Rg m étant, dans la formule VI-Hal, un nombre compris entre 1 et 12. Hal représente un atome d'halogène, par exemple Cl ou Br, de préférence Br; les autres symboles ont la signification donnée ci-dessus. La réaction s'effectue avantageusement en présence d'un agent fixateur d'acides et d'un solvant approprié, par exemple le diglyme. Comme agents fixateurs d'acides, des hydroxydes, des carbonates et des bicarbonates comme, par exemple KOH ou K2CO3 se sont, entre autres, révélés efficaces. ii) la réaction du produit intermédiaire phénolique précité avec un époxyde ayant l'une des formules V-Ep ou VI-Ep O / \ HC-CH (V-Ep) Ri8 H2C CH (VI-Ep) I R9 La réaction s'effectue de façon appropriée en présence d'un catalyseur convenable, par exemple d'un sel d'ammonium ou de phosphonium quaternaire, par exemple d'halogénures d'alkyltriphénylphosphonium; d'halogénures de tétraalkyl- ammonium, d'hydrohalogénures de dialkylphénylammonium. L'époxyde VI-Ep peut être par exemple un composé glycidylique de formule VI-Gly O H2C CH-CH2O - Rg' (VI-Gly) dans laquelle R9' est un reste alkyle en C,-C1. iii) la réaction du produit intermédiaire phénolique précité avec un carbonate de formule VI-Cb 1H2C\ O (VI-Cb) R,-HC- O avec chauffage et séparation de CO2. Cette réaction aussi s'effectue avantageusement en présence de catalyseurs appropriés, par exemple de sels d'ammonium quaternaire. Dans les réactions citées, on effectue souvent un chauffage à une température comprise entre 80 et 200 C, avantageusement en présence d'un solvant approprié, par exemple d'un solvant aprotique. La réaction ii) peut par exemple s'effectuer avec du bromure de triphényléthylphosphonium à 150 C dans du mésitylène. On obtient par exemple l'estérification du groupe OH aliphatique par réaction avec des chlorures d'acide ou des anhydrides de formule V-Ac ou V-An O Cl-C-Rl0 (V-Ac) O O=C/ C=O 1I Rlo RlO (V-An), en utilisant avantageusement un catalyseur basique et un solvant approprié. On travaille le plus souvent à des températures supérieures à 20-25 C, par exemple de 50 à 150 C. Comme catalyseurs, conviennent entre autres, des amines tertiaires comme, par exemple, la triéthylamine ou la pyridine, et on n'utilise de préférence que des quantités catalytiques d'amine. Comme solvant, on utilise de façon appropriée un composé apolaire aprotique, par exemple un hydrocarbure ayant un domaine d'ébullition convenable, comme le toluène ou le xylène. On peut préparer les composés de départ de formule (A) par exemple par réaction de chlorure de cyanuryle avec un halogénure de phénylmagnésium substitué de façon appropriée (réaction de Grignard). La réaction peut également s'effectuer de manière connue, par exemple de manière analogue au procédé décrit dans le document de brevet EP-A-577 559. A cet effet, on prépare d'abord l'halogénure de phénylmagnésium par réaction d'un composé de formule X' /R3, dans R5 R4 laquelle X' représente Cl ou Br, avec du magnésium métallique dans un éther, par exemple dans le diéthyléther ou dans le tétrahydrofurane (THF). On transforme ensuite ce réactif, avec du chlorure de cyanuryle, en composé de formule (A), de préférence à l'abri de l'oxygène et de l'humidité, par exemple sous azote. Le traitement ultérieur peut lui aussi s'effectuer de manière connue, par exemple par dilution avec un solvant organique, par exemple du toluène, hydrolyse de l'halogénure de phénylmagnésium restant avec du HCI aqueux, et séparation, séchage et concentration de la phase organique. On peut aussi préparer les composés de départ de formule (A) par Ri R2 réaction de Friedel-Crafts d'un composé de formule fR3 avec AlCl3 et du R5 R4 chlorure de cyanuryle, par exemple de manière analogue au procédé décrit dans le document de brevet GB-A-884802. Les composés de formule I sont pour la plupart des composés nouveaux. L'invention concerne donc aussi un composé de formule I' O-R7 OH R 5 N N R4 v N 1N Z (I) R3 R. Ri dans laquelle Z est un groupe de formule II' Rl Ri2 / Rl3 (I1) Rl5 R14 ou un groupe de formule III' HO /R17 R1, Rs5, RI, et RI5 représentent indépendamment les uns des autres un atome d'hydrogène ou un reste alkyleen C,-C,,, alcényle en C3-C6, alcoxy en CI-C,2, alcényloxy en C3-C6, halogéno ou -CN; R2, R3, R4, Rl2, Rl3 et RI4 représentent indépendamment les uns des autres un atome d'hydrogène ou un reste alkyle en C1-C12, alcényle en C2-C6, alcoxy en C,-C2, alcényloxy en C3-C6, phényle, halogéno, trifluorométhyle, phénylalkyle en C7-Ci, phényloxy ou -CN; R7 et Rl7 représentent indépendamment l'un de l'autre un reste ayant l'une des formules IV', V' ou VI': R160 -C-C-OR8 (IV') I R6 O -HC-CH-O-C-Rmo (V') Ri8 -(CH2)m -CH-O-C-R0 (VI') R9 dans lesquelles m est un nombre compris entre 1 et 12; R6 représente un reste alkyle en CI-C,6, -COOR8 ou phényle; R8 représente un atome d'hydrogène ou un reste alkyle en C,-C,8, alcényle en C3-C,8, cycloalkyle en Cs-C,2, (alkyl en C,-C4)cyclohexyle, phényle, alkylphényle en C7- C14, bicycloalkyle en C6-C,5, bicycloalcényle en C6-C,5, tricycloalkyle en C6-C,, bicycloalkyl-alkyle en C6-C15 ou phénylalkyle en C7-C,,, et, dans le cas o Z est un groupe de formule Il', R8 peut être en outre un reste alkyle en C2-C,8 interrompu par O; R9 représente un reste alkyle en C2-C,4 ou phényle; ou un reste alkyle en C,-C4 substitué par phényle, phénoxy, (alkyl en CI-C4)cyclohexyle, (alkyl en C- C4)cyclohexyloxy, cycloalkyle en C5-C12 ou cycloalcoxy en C5-C12; R1o représente un atome d'hydrogène ou un reste alkyle en C,-C,7, alcoxy en CI-CI2, phénoxy, phényle, phénylalkyle en C7-C1,, alkylphénoxy en C7-C,4, phénylalcoxy en C7-C,1, cycloalkyle en C6-CC2, (alkyl en C,- C4)cyclohexyloxy, cycloalcoxy en C6-CC2, cyclohexylalkyle en C7-CI, cyclohexylalcoxy en C7-C1i, bicycloalkyle en C6-C,5, bicycloalcényle en C6-C15, tricycloalkyle en C6-CC5, bicycloalcoxy en C6- C15, bicycloalcényloxy en C6-C15, tricycloalcoxy en C6-CC5, ou phényl-NH, R16 a l'une des significations de R6; ou, dans le cas o Z est un groupe de formule I', R16 peut aussi être un atome d'hydrogène; et Rli est un reste alkylène en C3-Clo, à l'exclusion des composés dans lesquels Z est un groupe de formule IH' et R. et R5 sont tous les deux des groupes alkyle et de ceux dans lesquels R3 ou R13 est un groupe phényle et R7 ou R17 représente un reste de formule VI' ou R16 est un atome d'hydrogène. Les composés préférés selon l'invention sont, dans le cadre des définitions données pour la formule ', les mêmes que ceux indiqués plus haut pour la formule 1; des composés de formule r' selon l'invention d'un intérêt correspondant sont en outre ceux dans lesquels R1, R5, Rl et RI5 représentent indépendamment les uns des autres un atome d'hydrogène ou un reste alkyle en C,-C4, alcényle en C3, alcoxy en C,-C4, alcényloxy en C3-C6, -F ou -Cl; R2, R3, R4, R12, RD3 et R14 représentent indépendamment les uns des autres un atome d'hydrogène ou un reste alkyle en C,-C4, alcényle en C3-C6, alcoxy en Cx-C4, alcényloxy en C3-C6, phényle, -F, -Cl ou -CN; R6 représente un reste alkyle en Ci-C16 ou phényle; R8 représente un atome d'hydrogène ou un reste alkyle en C,-C,8, alcényle en C3-C, cyclohexyle, (alkyl en C1-C4)cyclohexyle, phényle ou phénylalkyle en C7-C,,, et, dans le cas o Z est un groupe de formule Il', R8 peut être en outre un reste alkyle en C2-C,8 interrompu par O; Rg représente un reste alkyle en C2-C12; R10 représente un atome d'hydrogène ou un reste alkyle en C,-C17, alcoxy en C,-C, phénoxy, phényle, phénylalkyle en C7-C", cyclohexyle, cyclohexylalkyle en C7- Cl" ou phényl-NH; R,6 a l'une des significations de R6 et, dans le cas o Z est un groupe de formule II, R16 peut être en outre un atome d'hydrogène; et R18 est un reste alkylène en C3-CI0. On préfèere particulièrement les composés de formule I' selon l'invention dans lesquels: R6 représente un reste alkyle en C1-C 6; R8 représente un reste alkyle en Cl-Cs, alcényle en C3, cyclohexyle, phényle ou benzyle, et, dans le cas o Z est un groupe de formule II', R8 peut être en outre un reste alkyle en C3-C13 interrompu par O; R1o représente un reste alkyle en C,-C,7, alcoxy en C,-C,2, phényle, phénylalkyle en C7- C11, cyclohexyle ou phényl-NH; RI8 est un reste alkylène en C3-Cl0. Des composés de formule I' selon l'invention particulièrement intéressants sont des composés dans lesquels: RI, R5, RI et RI5 représentent indépendamment les uns des autres un atome d'hydrogène ou un reste alkyle en C,-C4; R2, R3, R4, R12, R13 et RI4 représentent indépendamment les uns des autres un atome d'hydrogène ou un reste alkyle en C1-C4, méthoxy, phényle, -F, -Cl, benzyle ou -CN; m est un nombre compris entre 1 et 8; R6 représente un reste alkyle en C1-C16; R8 représente un reste alkyle en C1-C15, alcényle en C3, cyclohexyle ou phényle, et, dans le cas o Z est un groupe de formule II', RS peut être en outre un reste alkyle en C3-C13 interrompu par O; Rg représente un reste alkyle en C2-C8; R10 représente un reste alkyle en C, -C17, alcoxy en C1-C12 ou cyclohexyle; et RI8 est un reste alkylène en C3-C6; surtout ceux dans lesquels R1, R3, R, et R,3 représentent indépendamment les uns des autres un atome d'hydrogène ou un reste méthyle; R2, R4, R5, R12, R14 et R5ts sont des atomes d'hydrogène; R7 et R,7 représentent indépendamment l'un de l'autre un reste ayant l'une des formules IV', V' ou VI', o m est égal à 1; R, représente un reste alkyle en CI-C8; R8 représente un reste alkyle en C,- C1o et, dans le cas o Z est un groupe de formule II', R8 peut être en outre un reste alkyle en C3-C8 interrompu par O; R9 représente un reste alkyle en C2-C8; RIo représente un reste alkyle en C,-C,7 ou alcoxy en C2-C8; et Ri8 est un reste alkylène en C3-C6. L'invention concerne en outre des compositions contenant A) une matière organique sensible à l'action de la lumière, de l'oxygène et/ou de la chaleur, et B) comme stabilisant, un composé de formule I', ainsi qu'un procédé de stabilisation d'une matière organique contre l'action de la lumière, de l'oxygène et/ou de la chaleur, caractérisé en ce que l'on lui ajoute comme stabilisant un composé de formule ', et l'utilisation d'un composé de formule I' comme stabilisant contre l'action de la lumière, de l'oxygène et/ou de la chaleur. Les matières à stabiliser selon l'invention par addition d'un composé de formule I' peuvent être par exemple des huiles, des graisses, des cires, des matériaux photographiques, des cosmétiques ou des biocides. L'application est particulièrement intéressante dans des matières polymères comme celles qui existent dans des matières synthétiques, des caoutchoucs, des peintures ou des colles. Lorsque la matière à stabiliser est un matériau photographique, sa structure est de préférence du type décrit dans le brevet US-5538840 de la colonne 25, ligne 60 à la colonne 106, ligne 35, et l'utilisation du composé de formule I' selon l'invention s'effectue de manière analogue à l'utilisation du composé de formule (I) décrit dans le brevet US- 5538840 ou des polymères qui en dérivent; les parties citées du brevet US-5538840 sont considérées comme faisant partie de la présente description. Les composés ci-dessous sont des exemples de composés de formule I; le suffixe n désigne toujours un reste linéaire, le suffixe i un mélange de différents restes isomères: N N OH N 0-R (1) R = CH(CH3)-CO-O-CH3 (2) R = CH(CH3)-CO-O-C2H5 (3) R = CH(C2H5)-CO-O-C8H17 (4) R = CH(C2H5)-CO-O-CH2CH2-O-C2H5 (5) R = CH(C3H7-n)-CO-O-C8H,7 (6) R = CH(C4H9-n)-CO-O-C8H,7 (7) R = CH(C6H,3-n)-CO-O-C2H5 (8) R = CH(C6H,3-n)-CO-O-CH2-CH(CH3)2 (9) R = CH(C6H,3-n)-CO-O-C8H17-i (10) R = CH(C6H,3-n)-CO-O-CH2-CH(C2H5)2 (11) R = CH(C6H,3-n)-CO-O-CH2CH2-O-C2H5 (12) R = CH2-CH(CH2-O-C4H9-n)-O-CO- CH3 (13) R = CH2-CH(CH2-O-C4H9-n)-O-CO-C(CH3)3 (14) R = CH2-CH(CH2-OC4H9-n)-O-CO-C"H23-n o (141) R= -HC-CH-O-C-CH3 o (142) R = -HC-CH-O-C-C5Hl-n (30 (143) R = -HC-CH-O-C-ClH23-n CHO 1 1 11 I I (144) R = -C-C-O-C2H5 I CH3 (30 (145) R = -HC-CH-O-C-O-C2H5 (146) R = CH2-CH(CH2-O-C4H9-n)-O-CO-O-C2H5 (147) R = CH2-CH(CH2-O-C4H9n)-O-CO-O-C4H9-n CH3 N" N OH N O H3C O-R (15) R = CH(CH3)-CO-O-C2H5 (16) R = CH(C2Hs)-CO-O-C8H17 (17) R = CH(C3H7-n)-CO-O-C8H,7 (18) R = CH(C4H9-n)-CO-O-C8H,7 (19) R = CH(C6H13-n)-CO-O-C2Hs (20) R = CH(C6H13n)-CO-O-C8H,7-i (21) R = CH(C6H13-n)-CO-O-CH2-CH(C2Hs)2 (22) R = CH(C6H13-n)-CO-O-CH2CH2-O-C2Hs (23) R = CH2-CH(CH2-O-C4H9-n)-O-CO-CH3 (24) R = CH2-CH(CH2-O-C4H9-n)-O-CO-C(CH3)3 (25) R = CH2-CH(CH2-O-C4H9-n)O-CO-C11H23-n CH3 CH3 CH3 N OH H3C O - R (26) R = CH(CH3)-CO-O-C2Hs (27) R = CH(C2H,)-CO-O-C8H,7 (28) R = CH(C3H7-n)-CO-O-C8H,7 (29) R = CH(C4H9-n)-CO-O-C8H,7 (30) R = CH(C6H13-n)-CO-O-C2Hs (31) R = CH(C6H13-n)-CO-O-CH2-CH(CH3)2 (32) R = CH(C6H,3-n)-CO-O-C8H,7-i (33) R = CH(C6H13-n)-CO-O-CH2-CH(C2H5)2 (34) R = CH(C6H13-n)-CO-O-CH2CH2-O-C2H5 (36) R = CH(C9H,9-n)-CO-O-C2H5 (37) R= CH2-CH(CH2-O-C4H9-n)-O-CO-CH3 (38) R= CH2-CH(CH2-O-C4H9-n)-O-CO- C(CH3)3 (39) R = CH2-CH(CH2-O-C4H9-n)-O-CO-C11H23-n C' O (151)R= -HC-CH-O-C-CH3 (152)R= -HC-CH-O-C-C5H11-n (-3 Il (153) R= --HC-CH-O-C--CllH23-n CH0O C (154)R= -C--C--O--C2H5 CH3 (155) R = -HC-CH--O-C-O-C2H5 (156) R = CH2-CH(CH2-O-C4H9-n)-O-CO-O-C2H5 (157) R = CH2-CH(CH2-O-C4H9n)-O-CO-O-C4H9-n OH N N OH R-O O-R (40) R = CH(CH3)-CO-O-C2H5 (45) R= CH(C4H9-n)-CO-O-C2H5 (46) R= CH(C4H9-n)-CO-O-CH(CH3)2 (47) R= CH(C4H9-n)-CO-O-C4H9-n (48) R= CH(C9H,9-n)-CO-O-C2H5 (52) R = CH2-CH(CH2O-C4Hg9-n)-O-CO-CH3 (53) R = CH2-CH(CH2-O-C4H9-n)-O-CO-C(CH3)3 (54) R= CH2-CH(CH2-O-C4H9-n)-O-CO-C1lH23-n O C3 Il (161) R = -HC-CH-O-C-CH3 (162) R = -HC-CH-O-C-C5H1 1-n (163) R = -HC-CH-O-C-C1,H23-n CH3 O I I (164) R = -C-C-O-C2H5 I CH3 (165) R =.-HC-CH-O-C-O-C2H5 (166) R = CH2-CH(CH2-O-C4H9-n)-O-CO-O-C2H5 (167) R = CH2-CH(CH2-O-C4H9n)-O-CO-O-C4H9-n Les exemples ci-dessous décrivent l'invention de façon plus détaillée, sans en représenter une limitation. Les parties y sont des parties en masse et les % des % en masse; si, dans un exemple, on évoque la température ambiante, il faut comprendre par là une température comprise entre 20 et 25 C. Pour les mélanges de solvants, par exemple pour la chromatographie, on indique les parties en volume. Ce qui précède est valable tant qu'on ne donne pas d'autres indications. On utilise les abréviations suivantes: THF tétrahydrofurane abs. anhydre Tf point de fusion ou domaine de fusion RMN résonance magnétique nucléaire torr mmHg (1 torr correspond à environ 133 Pa) A) Exemples de préparation Exemple AI: 2,4-diphényl-6-{2-hydroxy-4[(1méthoxycarbonyl)éthoxy]phényl}- 1,3,5-triazine On chauffe à 60 C sous azote une suspension de 20,0 g (0, 0596 mol) de 2,4-diphényl-6-(2,4-dihydroxyphényl)-1,3,5-triazine, 8,1 g (0,0586 mol) de K2CO3 anhydre (Merck, 99 %), 0,3 g (1,8 mmol) d'iodure de potassium (Merck, 99,5 %) dans 100 ml d'éther diméthylique du diéthylèneglycol (diglyme, Fluka, 99,5 %). On ajoute 10,3 g (61,9 mmol) de 2-bromopropionate de méthyle (Fluka, 99 %). En agitant, on chauffe à 10 C pendant 16 heures. Après avoir filtré et évaporé le filtrat à l'évaporateur rotatif, on obtient 27,3 g de produit brut qui donnent, après une recristallisation dans 80 ml d'éthylcellosolve (2éthyoxyéthanol) et un séchage de 14 heures à 100 C/60 torrs, 18,5 g de produit du titre (composé 1) de formule N N OH I--/ v 'O-CH-C -O-CH3 Tf= 140-142 C. Par le même procédé, on obtient les composés 2 à 11, 15 à 22, 26 à 36 et à 48 du tableau Ai ci-dessous, en faisant réagir le composé phénolique correspondant avec l'halogénure indiqué. En utilisant un produit de départ bis- résorcinylique pour les composés 40 à 51, on utilise une quantité double du composé halogéné indiqué. On purifie le produit brut de la façon indiquée ci-dessus par recristallisation dans l'éthylcellosolve ou par chromatographie sur colonne (gel de silice 60, 230-400 mesh, élué avec du toluène/acétate d'éthyle dans un rapport en volume de 9:1). Les domaines de fusion indiqués pour la caractérisation sont donnés en C. Les données d'analyse reportent les quantités trouvées en % en masse. Tableau AI Préparation des composés 2 à 11, 15 à 22, 26 à 36 et 40 à 51 analyse (trouvé) n produit de départ Tf % C % H % N (2) BrCH(CH3)COOC2H5 137-140 C 70,55 5,29 9,58 (3) BrCH(C2H5)COOC8H,7 73,76 7,10 7,19 (4) BrCH(C2Hs)COOCH2CH2OC2Hs 98-104 C 69,99 5,99 8,43 (5) BrCH(C3H7-n)COOC8H17 74,02 6,91 7,38 (6) BrCH(C4Hg-n)COOC8H17 74, 24 7,36 6,97 Tableau A1 (suite) analyse (trouvé) n produit de départ Tf % C % H % N (7) BrCH(C6H,3-n)COOC2Hs 120-122 C 72,99 6,37 7,87 (8) BrCH(C6H,3-n)COOCH2CH(CH3)2 87- 93 C 73,64 7,09 7,87 (9) BrCH(C6H,3-n)COOC8H,7-i 74, 75 7,71 6,91 (10) BrCH(C6H,3-n)COOCH2CH(C2H5)2 79-82 C 74,19 7,25 7,41 (11) BrCH(C6H13-n)COOCH2CH2OC2Hs 104-109 C 71,6 6,82 7,41 (15) Br(CH(CH3)COOC2H5 (16) BrCH(C2Hs)COOC8H,7 74,24 7, 47 6,88 (17) BrCH(C3H7-n)COOC8H,7 74,36 7,43 7,09 (18) BrCH(C4H9-n)COOC8H17 74,60 7,72 6,53 (19) BrCH(C6H,3-n)COOC2Hs 138-140 C 73,30 7,00 7,72 (20) BrCH(C6H, 3-n)COOC8H,7-i 75,27 8,15 6,28 (21) BrCH(C6H13n)COOCH2CH(C2Hs)2 92-94 C 74,37 7,66 6,79 (22) BrCH(C6H13n)COOCH2CH2OC2Hs 118-1210 C 71,78 7,30 7,06 (26) BrCH(CH3)COOC2Hs 120-122 C 72,43 6,54 8,38 (27) BrCH(C2H5)COOC8HI7 74,99 7,78 6,74 (28) BrCH(C3H7- n)COOC8H,7 75,25 7,83 6,42 (29) BrCH(C4H9-n)COOC8H 7 75,11 7,96 6,39 (30) BrCH(C6H13-n)COOC2H5 94-95 C 74,32 7,50 7,51 (31) BrCH(C6H,3-n)COOCH2CH(CH3)2 74,60 7,82 6,77 (32) BrCH(C6H13-n)COOC8H17-i 75,28 8, 25 6,20 (33) BrCH(C6HI3-n)COOCH2CH(C2Hs)2 75,15 7,95 6,76 (34) BrCH(C6H13-n)COOCH2CH2OC2H5 87-90 C 72,58 7,48 6,66 (36) BrCH(C9HM9-n)COOC2Hs 74,18 7,76 6,78 (40) Br(CH(CH3)COOC2Hs 131-145 C 64,63 5,47 7,07 (45) BrCH(C4H9- n)COOC2Hs 67,03 6,83 6,05 (46) BrCH(C4Hgn)COOCH(CH3)2 68,55 6,97 6,04 (47) BrCH(C4Hg-n)COOC4H9- n 69,03 7,16 5,60 (48) BrCH(C9H19-n)COOC2H5 70,55 8,29 4,90 Produit de départ pour les composés 37 à 39 (document de brevet EP-A-434608, exemple 1) On disperse 23,8 g (0,06 mol) de 2-(2,4-dihydroxyphényl)-4,6-bis(2,4- diméthylphényl)-1,3,5-triazine (préparée selon le document de brevet USA- 3244708, exemple 16) dans 300 ml de xylène. On ajoute 12,1 g (0,09 mol) de butylglycidyléther à 97 % et 0,75 g (0,006 mol) de diméthylbenzylamine, et on chauffe le mélange au reflux. Au bout de 5 heures, on refroidit la solution brune et on la filtre à travers 100 g de gel de silice. On concentre la solution jaune et on recristallise le résidu dans de l'hexane/toluène. On obtient 27,3 g (= 86 %) de 2-[2- hydroxy-4-(3-butoxy-2-hydroxypropyloxy)phényl]-4,6-bis(2,4diméthylphényl)- 1,3,5-triazine ayant un point de fusion de 80-83 C. On obtient de manière analogue les produits de départ pour les composés 12à 14,23à25et52à54deformule Ar R2 N- N OH OR1 produit de départ pour les composés n Ar R2 R3 Ri 12-14 phényle H H -CH2-CH(OH)-CH2-O- C4HW-n 23-25 p-tolyle CH3 CH3 -CH2-CH(OH)-CH2-O-C4H9-n 37-39 m-xylyle CH3 CH3 -CH2-CH(OH)-CH2-O-C4H9-n 52-54 phényle OH -OR1 -CH2-CH(OH)-CH2-O-C4H.-n Exemple A2: composés 12, 23, 37 et 52 On agite sous azote un mélange de 20,0 g (31,6 mmol) de 2-phényl-4,6- bis[2-hydroxy-4-(3-n-butoxy-2-hydroxypropyloxy)phényl]-1,3,5-triazine, 7, 4 g (94,8 mmol) de chlorure d'acétyle (Fluka, 99 %) et 0,8 g (10 mmol) de pyridine dans 250 ml de toluène (Fluka, 99,5 %), et on le maintient pendant 14 heures à 60 C. Après refroidissement, on élimine le solvant à l'évaporateur rotatif et on purifie le produit brut par chromatographie sur colonne (gel de silice 60, 230-400 mesh; élution avec de l'éther de pétrole/acétate d'éthyle [2:1]). On obtient de la 2- phényl-4,6-bis[2-hydroxy-4-(3-n-butoxy-2-acétyloxypropyloxy)phényl] - 1, 3,5- triazine (composé 52) comme fraction principale, que l'on sèche pendant 2 heures à 80 C/0,01 torr. Par le même procédé, on obtient les composés 12, 23 et 37 du tableau A2 ci-dessous, en faisant réagir le composé phénolique correspondant avec l'halogénure indiqué pendant un temps de réaction prolongé de 70 heures. Avec les produits de départ monorésorcinyliques, on utilise la moitié de la quantité du composé halogéné indiqué. Les domaines de fusion indiqués pour la caractérisation sont donnés en C. Les données d'analyse reportent les quantités trouvées en % en masse. Tableau A2 Caractérisation des composés 12, 23, 37 et 52 analyse (trouvé) n point de fusion % C % H % N (12) 108-110 C 70,09 6,21 8,12 (23) 104-108 C 70,70 6,57 7,72 (37) 71,55 7,15 6,99 (52) 65,13 6,65 5,71 Exemple A3: composés 13, 24, 38 et 53 On agite sous azote un mélange de 20,0 g (31,6 mmol) de 2-phényl-4,6- bis[2-hydroxy-4-(3-n-butoxy-2-hydroxypropyloxy)phényl]- 1,3,5-triazine, 16,3 g (135,3 mmol) de chlorure de pivaloyle (Fluka, 98 %) et 0,8 g (10 mmol) de pyridine dans 250 ml de toluène (Fluka, 99,5 %), et on le maintient pendant 14 heures à 100 C. Après refroidissement, on élimine le solvant et l'excès de produit de départ à l'évaporateur rotatif et on purifie le produit brut par chromatographie sur colonne (gel de silice 60, 230-400 mesh; colonne de 4 cm de hauteur et de 6 cm de diamètre, élution avec de l'acétate d'éthyle). On obtient de la 2-phényl4,6-bis[2- hydroxy-4-(3-n-butoxy-2-pivaloyloxypropyloxy)phényl]-l1,3,5-triazine (composé 53) comme fraction principale, que l'on sèche pendant 3 heures à 100 C/0,01 torr. Par le même procédé, on obtient les composés 13, 24 et 38 du tableau A3 ci-dessous, en faisant réagir le composé phénolique correspondant avec l'halogénure indique. Avec les produits de départ monorésorcinyliques, on utilise la moitié de la quantité du composé halogéné indiqué. Les domaines de fusion indiqués pour la caractérisation sont donnés en C. Les données d'analyse reportent les quantités trouvées en % en masse. Tableau A3 Caractérisation des composés 13, 24, 38 et 53 analyse (trouvé) n point de fusion %C % H % N (13) 70,89 6,84 7,13 (24) 104-107 C 72,12 7,10 7,23 (38) 72,68 7,52 6,46 (53) _67,36 7,65 5,15 Exemple A4: composés 14, 25, 39, 166, 167 et 54, et composés 162, 163 et 165 On agite sous azote un mélange de 14,0 g (22,0 mmol) de 2-phényl-4,6- bis[2-hydroxy-4-(3-n-butoxy-2-hydroxypropyloxy)phényl]- 1,3,5-triazine, 10,6 g (48,5 mmol) de chlorure de dodécanoyle (chlorure de l'acide laurique, Fluka, 98 %) et 0,8 g (10 mmol) de pyridine dans 150 ml de toluène (Fluka, 99,5 %), et on le maintient pendant 5 heures à 90-100 C. Après refroidissement, on élimine le solvant à l'évaporateur rotatif et on purifie le produit brut par chromatographie sur colonne (gel de silice 60, 230-400 mesh; colonne de 4 cm de hauteur et de 6 cm de diamètre, élution avec de l'acétate d'éthyle). On obtient de la 2-phényl-4,6-bis[2-hydroxy-4-(3-n- butoxy-2- dodécanoyloxypropyloxy)phényl]-1,3,5-triazine (composé 54) comme fraction principale, que l'on sèche pendant 3 heures à 100 C/0,01 torr. Par le même procédé, on obtient les composés 14, 25, 39, 54, 166 et 167 du tableau A4 ci-dessous, en faisant réagir le composé phénolique correspondant avec l'halogénure indiqué. Pour préparer les composés 162, 163 et 165, on fait réagir le produit de départ décrit plus loin dans l'exemple A5c avec l'halogénure approprié. En utilisant les produits de départ monorésorcinyliques, on utilise la moitié de la quantité du composé halogéné indiqué. Les domaines de fusion indiqués pour la caractérisation sont donnés en C; les autres grandeurs données pour la caractérisation sont désignées dans la colonne. Les données d'analyse reportent les quantités trouvées en % en masse. Tableau A4 Caractérisation des composés 14, 25, 39, 162, 163, 165, 166, 167 et 54 point de fusion analyse (trouvé) n ou caractérisation % C % H % N (14) 74,17 8,42 5,52 (25) 73,97 8,11 6,01 (39) 74,45 8,40 5,50 (54) 71,28 8,76 4,00 (162) Tg = 10,7 C 70,67 7,38 5,18 (163) Tg = -8,5 C 73,33 8,69 4,22 (165) Tf= 57,1 C (CDB*) 66,67 6,37 6,00 (166) Tg = 0,6 C 63,37 6,64 5,22 (167) Tg = -7,8 C 65,28 7,10 5,02 * CDB = calorimétrie différentielle à balayage Exemple A5 a) Produit de départ pour les composés 141. 142. 143. 145: 2,4-diphényl6-[2'- hydroxy-4'-(2"-hydroxycyclohexyloxy)phényl]- 1,3,5-triazine Sous azote, on maintient à 100 C pendant 42 heures, en agitant, un mélange de 13,0 g (29,6 mmol) de 2,4-diphényl-6-(2',4'-dihydroxyphényl)1,3,5- triazine, 7,50 g (76,4 mmol) d'oxyde de cyclohexène (Fluka, 99 %) et 2,2 g (5,9 mmol) de bromure d'éthyltriphénylphosphonium (Fluka, 97 %) dans 65 ml de toluène (Merck, 99,5 %). On filtre la solution orangée à 80 C. Après avoir refroidi en deux heures à 0 C, on filtre la substance solide et on la sèche pendant 14 heures à C/50 torrs. On obtient 10,1 g (77,8 %) du produit du titre ayant un point de fusion de 169-171 C. b) Produit de départ pour les composés 151. 152. 153. 155: 2,4-bis(2',4'- * diméthylphényl)-6-[2'-hydroxy-4'-(2"-hydroxycyclohexyloxy)phényl]- 1,3,5triazine En procédant comme dans a) avec la quantité équivalente de 2,4-bis(2',4'- diméthylphényl)-6-(2',4'-dihydroxyphényl)-1,3,5-triazine à la place de la 2,4- diphényl-6-(2',4'-dihydroxyphényl)-1,3,5-triazine, on obtient le produit du titre après recristallisation dans le toluène, point de fusion 160-161 C. c) Produit de départ pour les composés 161. 162. 163. 165: 2-phényl-4,6bis[2'- hydroxy-4'-(2"-hydroxycyclohexyloxy)phényl]- 1,3,5-triazine En procédant comme dans a) par réaction de 24 heures de 1 équivalent de 2-phényl-4, 6-bis(2',4'-dihydroxyphényl)-1,3,5-triazine avec 3 équivalents d'oxyde de cyclohexène en présence de 0,1 équivalent de bromure d'éthyltriphénylphosphonium dans du mésitylène à 130 C, on obtient le produit du titre ayant un point de fusion de 137-143 C. Exemple A6: 2,4-diphényl-6-[2'-hydroxy-4'-(2"acétoxycyclohexyloxy)phényll- 1,3,5-triazine (composé 141) On agite sous azote un mélange de 13,0 g (29,6 mmol) de 2,4-diphényl-6- [2'-hydroxy-4'-(2"-hydroxycyclohexyloxy)phényl]-1,3,5-triazine, 7,0 g (89,2 mmol) de chlorure d'acétyle (Fluka, 99 %) et 0,6 g (7,6 mmol) de pyridine dans 140 ml de toluène (Merck, 99,5 %) et on le maintient pendant 6 h à 50 C. Après refroidissement, on ajoute 5,0 g de terre décolorante (Tonsil AC ), on agite pendant 15 minutes et on filtre. On élimine le solvant à l'évaporateur rotatif et on sèche le produit pendant 8 h à 130 C/0,1 torr. On obtient 13,3 g (93,6 %) du produit du titre; Tg = 60,4 C (CDB). Par le même procédé et en utilisant les produits de départ correspondants (voir l'exemple A5, b et c), on obtient les composés 151 et 161 du tableau A6 ci- dessous. Les domaines de fusion indiqués pour la caractérisation sont donnés en C; les autres grandeurs données pour la caractérisation sont désignées dans la colonne. Les données d'analyse reportent les quantités trouvées en % en masse. Tableau A6 Caractérisation des composés 151 et 161 point de fusion analyse (trouvé) n ou caractérisation % C % H % N (151) Tg = 38,9 C (CDB) 73,89 6,55 7,74 (161) Tg = 58,1 C 68,08 6,28 6,25 Exemple A7: 2,4-diphényl-6-[2'-hydroxy-4'-(2"dodécanoyloxycyclohexyloxy)- phényl]-1,3,5-triazine (composé 143) On agite sous azote un mélange de 5,0 g (11,3 mmol) de 2,4-diphényl-6- [2'-hydroxy-4'-(2"-hydroxycyclohexyloxy)phényl]-1,3,5-triazine, 5,7 g (26 mmol) de chlorure de dodécanoyle (Fluka, 98 %) et 0,1 g (1,3 mmol) de pyridine dans 60 ml de toluène et on le maintient pendant 20 h à 50 C. Après refroidissement, on ajoute 5,0 g de terre décolorante (Prolith Rapid ), on agite pendant 3 minutes et on filtre. On évapore le filtrat et on sèche. On recristallise 10,6 g de produit brut dans 100 ml d'hexane. Après l'avoir séché pendant 14 heures à 60 C/50 torrs, on obtient 5,6 g du produit du titre, point de fusion 82- C. Par le même procédé et en utilisant les halogénures correspondants, on obtient les composés 142, 145, 146 et 147 du tableau A7 ci-dessous. En utilisant le produit de départ de l'exemple A5b, on obtient les composés 152, 153, 155, 156 et 157 indiqués. Pour la purification, on utilise parfois la recristallisation dans l'hexane, et parfois la chromatographie sur colonne. Les domaines de fusion indiqués pour la caractérisation sont donnés en C; les autres grandeurs données pour la caractérisation sont désignées dans la colonne. Les données d'analyse reportent les quantités trouvées en % en masse. Tableau A7 Caractérisation des composés 142, 145, 146, 147, 152, 153, 155, 156 et 157 point de fusion analyse (trouvé) n ou caractérisation % C % H % N (142) Tg = 38,9 C (CDB) 73,64 6,46 7,77 (145) Tf= 140-142 C (CDB) 70,59 5,80 8,41 (146) Tg = 56,0 C (CDB) 68,54 6,25 7,61 (147) Tg = 55,3 C (CDB) 69,52 6,57 7,27 (152) UV (CHCl3): ú (339 nm) = 24330 74,73 7,54 7, 10 (153) Tg = -2,8 C 76,21 8,29 6,36 (155) Tg = 52 C 72,10 6,75 7,35 (156) Tg = 5,5 C (CDB) 70,12 6,81 7,02 (157) Tg = 42,2 C 70,90 7,04 6,68 Exemple A8: 2,4-diphényl-6-[2'-hydroxy-4'-(2"-éthoxycarbonylprop-2"yloxy)- phényl]-1,3,5-triazine (composé 144) On agite sous azote un mélange de 12,7 g (37,2 mmol) de 2,4-diphényl- 6-(2',4'-dihydroxyphényl)-1,3,5-triazine, 12,0 g (61,5 mmol) d'cabromoisobutanoate d'éthyle (Fluka, 97 %), 10,3 g (74,5 mmol) de carbonate de potassium anhydre (Merck, 99 %) et 0,3 g (2 mmol) d'iodure de potassium dans 60 ml de toluène et 80 ml d'éther diméthylique de diéthylèneglycol (diglyme, Fluka, 99,5 %), et on le maintient pendant 30 h à 100-110 C. On filtre à 80 C. L'évaporation du filtrat donne 14,0 g de produit brut. Après une chromatographie sur colonne (250 g de gel de silice /230-400 mesh; éluant: toluène/hexane 1:1), on sèche la fraction principale pendant 24 heures à 50 C/50 torrs. On obtient 9,8 g du produit du titre, point de fusion 131-132 C. Par le même procédé et en utilisant les produits de départ correspondants de l'exemple A5 en les quantités appropriées, on obtient les composés 154 et 164 donnés dans le tableau A8 ci-dessous. Les domaines de fusion indiqués pour la caractérisation sont donnés en C; les autres grandeurs données pour la caractérisation sont désignées dans la colonne. Les données d'analyse reportent les quantités trouvées en % en masse. Tableau A8 Caractérisation des composés 154 et 164 point de fusion analyse (trouvé) n ou caractérisation % C % H % N (154) Tg = 22,3 C 72,56 6,51 8,13 (164) Tg = 28,1 C 65,95 5,67 7,05 B) Exemples d'utilisation Exemple BI: Stabilisation d'une peinture métallique à 2 couches On incorpore le composé à essayer dans 5- 10 g de xylène et on l'essaie dans un vernis clair de la composition suivante (parties en masse) Uracron 2263B') 59,2 Cymel 3272) 11,6 xylène 19,4 acétate de butylglycol 5,5 butanol 3,3 agent d'écoulement Baysilon A6) 1,0 tris-acétylacétonate d'aluminium (catalyseur de durcissement) 1,6 101,6 1) résine acrylate, DSM Resins NV 2) résine mélamine, American Cyanamid Corp. 6) fabricant: firme Bayer AG; solution à 1 % dans le xylène On ajoute au vernis clair 1,5 % en masse du composé à essayer et 0,7 % du composé H3C CH 3 H3C CH3 O O Il Il H3C-N O-C-(CH2)- C-O -CH3 (composé A), H3C CH3 H3C CH3 toujours par rapport à la teneur en substance solide du vernis. On utilise comme témoin un vernis qui ne contient pas de stabilisant à la lumière. On dilue le vernis clair avec du Solvesso 100 pour le rendre pulvérisableet on le pulvérise sur une plaque d'aluminium prétraitée (couchage sur bande, charge, peinture de fond métallique à l'argent) et on le cuit pendant 30 minutes à 130 C. On obtient une épaisseur de film sec de 40-50 /m du vernis clair. On expose ensuite les échantillons aux intempéries dans un appareil d'exposition aux intempéries UVCON de la firme Atlas Corp. (lampes à UVB 313 nm) avec un cycle de 8 h d'exposition aux UV à 70 C et de 4 h de condensation à 50 C. On examine les échantillons, à des intervalles réguliers, en ce qui concerne le brillant (brillant à 20 selon la norme DIN 67530) et l'absence de fissures. Les résultats sont présentés dans le tableau B 1 ci-dessous. Tableau B 1 Brillant à 20 et formation de fissures après une exposition aux intempéries de la durée indiquée dans l'appareil UVCON brillant à 20 stabilisant fissure au bout de 0 h 1200 h 7200 h 8400 h 10 000 h aucun 2000 h 87 48 composé n 5 10 000 h 87 85 68 70 67 composé n 28 10 000 h 87 85 67 62 53 composé n 3 10 000 h 87 83 73 69 68 composé n 16 10 000 h 87 84 71 69 67 composé n 27 10 000 h 87 84 67 61 53 composé n 7 10 000 h 87 81 72 72 70 composé n 19 10 000 h 87 79 74 72 71 composé n 30 10 000 h 87 76 68 62 56 Les échantillons stabilisés selon l'invention présentent une meilleure stabilité aux intempéries (conservation du brillant, résistance aux fissures) que l'échantillon témoin non stabilisé. Exemple B2: Stabilisation d'un vernis en poudre On essaie le composé à étudier dans un vernis clair à base d'un polyacrylate fonctionnalisé avec du méthacrylate de glycidyle. A cet effet, on mélange les constituants suivants dans un mélangeur et on extrude deux fois le mélange à l'aide d'un appareil de coextrusion Buss PLK46L à 40 C et 80 C dans les zones 1 et 2, et à 125 tours/minute: Synthacryl VSC 1436') 756 g Additol VXL 1381')> 236 g benzoïne 3 g Additol VXL 4902) 5 g stabilisant B3) 10 g 1010 g 1) firme Hoechst AG; 2) Vianova AG; 3) (3,5-di-tert-butyl-4-hydroxybenzyl)-n-butylmalonate de di(1,2,2,6,6pentaméthyl- pipéridine-4-yle) Le mélange contient en outre, pour la quantité indiquée, 20 g du stabilisant selon l'invention indiqué dans le tableau B2. On prépare une autre formulation de la façon indiquée, mais sans stabilisant selon l'invention. On refroidit le produit extrudé, on le fragmente en petits morceaux, on le broie dans un broyeur ultracentifuge Retsch ZM-1 au stade 1 et avec un tamis de 1,0 mm, puis on le fait passer finalement à travers un tamis rotatif de 90 jim. La poudre obtenue a un diamètre de particules moyen de 31 grm. On prépare des plaques d'essai en aluminium couché sur bande en appliquant une couche (35-40 ptm) d'une peinture de fond à base d'eau, puis une couche d'une peinture de fond métallique à l'argent. On durcit la surface des plaques d'essai pendant 30 minutes à 130 C. On applique ensuite le vernis clair à l'aide d'un appareil de type ESP-Wagner Corona Gun et on le durcit pendant 30 minutes à C. On obtient une épaisseur de film d'environ 60.m du vernis clair. On expose ensuite les échantillons aux intempéries dans un appareil d'exposition aux intempéries UVCON de la firme Atlas Corp. (lampes à UVB 313 nm) avec un cycle de 8 h d'exposition aux UV à 70 C et de 4 h de condensation à 50 C. A des intervalles de 400 heures, on examine les échantillons en ce qui concerne la formation de fissures; on évalue les fissures d'après l'échelle TNO de type 353. Les résultats se trouvent dans le tableau B2. Tableau B2 Durée de l'exposition aux intempéries du revêtement de vernis en poudre jusqu'à la formation de fissures et évaluation selon la norme TNO stabilisation durée évaluation TNO aucune 2800 h E4b composé (21) > 10 000 h pas de fissure Les échantillons stabilisés selon l'invention présentent une meilleure stabilité aux intempéries que l'échantillon témoin non stabilisé. Exemple B3: Stabilisation d'une peinture métallique à deux couches On incorpore le composé à essayer dans 5-10 g de xylène et on l'essaie dans un vernis clair de la composition suivante (parties en masse) Synthacryl SC 3031) 31, 84 Synthacryl SC 3702) 23,34 Maprenal MF 6503) 27,29 isobutanol 4,87 Solvesso 1504) 2,72 Kristallôl K-305) 8,74 agent d'écoulement Baysilon MA6) 1,20 ,00 1) résine acrylique, firme Hoechst AG; solution à 65 % dans du xylène/butanol 26:9 2) résine acrylique, firme Hoechst AG; solution à 75 % dans du Solvesso 1004) 3) résine mélamine, firme Hoechst AG; solution à 55 % dans de l'isobutanol 4) mélange d'hydrocarbures aromatiques, domaine de fusion 182-203 C (Solvesso ) ou 161-178 C (Solvesso 100); fabricant: firme ESSO ) mélange d'hydrocarbures aliphatiques, domaine de fusion 145-200 C; fabricant: firme Shell 6) 1 % dans du Solvesso 100; fabricant: firme Bayer AG On ajoute au vernis clair 1,5 % du composé à essayer et 0,7 % du composé A (voir l'exemple B1), par rapport à la teneur en substance solide du vernis. On utilise comme témoin un vernis clair ne contenant pas de stabilisant à la lumière. On dilue le vernis clair avec du Solvesso 100 pour le rendre pulvérisable et on le pulvérise sur une plaque d'aluminium prétraitée (couchage sur bande, charge, peinture de fond métallique à l'argent) et on le cuit pendant 30 minutes à 130 C. On obtient une épaisseur de film sec de 40-50 gim du vernis clair. L'exposition aux intempéries et l'évaluation des échantillons s'effectuent de la façon décrite dans l'exemple B 1. Les résultats sont présentés dans le tableau B3 ci-dessous. Tableau B3 Brillant à 20 et formation de fissures après une exposition aux intempéries de la durée indiquée dans l'appareil UVCON brillant à 20 stabilisant fissure au bout de 0 h 1200 h 2000 h 2400 h 2800 h aucun 1200 h 90 5 composé n 29 2800 h 90 88 89 73 47 composé n 11 2800 h 90 86 85 68 30 composé n 34 2800 h 90 80 composé n 33 2800 h 90 Exemple B4 On prépare, applique et expose aux intempéries un vernis clair de la façon décrite dans l'exemple B3. Les résultats sont présentés dans le tableau B4 ci- dessous. Tableau B4 Brillant à 20 et formation de fissures après une exposition aux intempéries de la durée indiquée dans l'appareil UVCON brillant à 20 stabilisant fissure au bout de 0 h 1200 h 2400 h 2800 h aucun 1200 h 89 11 composé n 53 3200 h 89 89 88 82 composé n 54 3200 h 88 89 88 68 composé n 23 3200 h 89 91 90 77 composé n 37 3200 h 89 91 87 69 composé n 38 3200 h 89 88 89 60 composé n 24 3200 h 90 91 89 composé n 25 3200 h 90 91 89 composé n 12 3200 h 90 91 88 composé n 13 3200 h 89 91 90 composé n 14 3200 h 90 90 87 composé n 39 3200 h 90 91 Exemple B5 On procède comme dans l'exemple B3, mais le vernis clair contient, au lieu de 0,7 % de composé A, 1,0 % en masse d'un composé de formule H3C CH3 H3C CH3 o o Il II H17C80- NO-C-(CH2)8-C-O N- OC8H17 (composé B), et on H3C CH3 H3C CH3 applique le vernis sur une peinture de fond métallique vert clair. Les résultats sont présentés dans le tableau B5 ci-dessous. Tableau B5 Brillant à 20 et formation de fissures après une exposition aux intempéries de la durée indiquée dans l'appareil UVCON brillant à 20 0 stabilisant fissure au bout de 0 h 0800 h 4800 h 5600 h aucun 1200 h 83 27 composé n 9 5200 h 82 84 74 composé n 20 6000 h 79 87 74 56 composé n 32 5200 h 82 85 74 REVENDICATIONS 1. Composition contenant A) un polymère ou prépolymère organique synthétique et B) comme stabilisant contre l'effet nocif de la lumière, de l'oxygène et/ou de la chaleur, un composé de formule I O-R7 OH R N N R4R N//-,,N Z (I) Ri R2 dans laquelle Z est un groupe de formule II R"l Ri2 -12 " R15 R4 ou un groupe de formule III HO 17 (IIR); R, R5, RI et RI5 représentent indépendamment les uns des autres un atome d'hydrogène ou un reste alkyle en C,-C,2, alcényle en C3-C6, alcoxy en CC,2, alcényloxy en C3-C6, halogéno ou -CN; R2, R3, R4, R12, R13 et R,4 représentent indépendamment les uns des autres un atome d'hydrogène ou un reste alkyle en CI-C2, alcényle en C2-C6, alcoxy en C,-C,2, alcényloxy en C3-C6, phényle, halogéno, trifluorométhyle, phénylalkyle en C7-C, phényloxy ou CN; R7 et R,7 représentent indépendamment l'un de l'autre un reste ayant l'une des formules IV, V ou VI: Rl60 -C-C-OR8 (IV) R6 o Il -HC-CH-O-C-R10 (V) R18 o O il -(CH2)m -CH-O-C-Rto (VI) R9 dans lesquelles m est un nombre compris entre 1 et 12; R6 représente un reste alkyle en C,- C16, -COOR8 ou phényle; R8 représente un atome d'hydrogène ou un reste alkyle en C,-C,8, alcényle en C3-C,. cycloalkyle en C5-C,2, (alkyl en C,-C4)cyclohexyle, phényle, alkylphényle en C7- C,4, bicycloalkyle en C6-C,5, bicycloalcényle en C6-C,5, tricycloalkyle en C6-C,5, bicycloalkyl-alkyle en C6-C,15 ou phénylalkyle en C7-C1,, et, dans le cas o Z est un groupe de formule II, R8 peut être en outre un reste alkyle en C2-C50 interrompu par O; R9 représente un reste alkyle en C2-C14, phényle ou alkyle en C2-C50 interrompu par O; ou RP est un reste alkyle en C,-C14 substitué par phényle, phénoxy, (alkyl en CI-C4)cyclohexyle, (alkyl en C,-C4)cyclohexyloxy, cycloalkyle en C5- C12 ou cycloalcoxy en C5-C,2; Ro représente un atome d'hydrogène ou un reste alkyle en CI-C17, alcoxy en CI-CI2, phénoxy, phényle, phénylalkyle en C7-C",, alkylphénoxy en C7-C,4, phénylalcoxy en C7-C", cycloalkyle en C6-C,2, (alkyl en C1-C4)cyclohexyloxy, cycloalcoxy en C6-C12, cyclohexylalkyle en C,-C", cyclohexylalcoxy en C7-C", bicycloalkyle en C6-C,5, bicycloalcényle en C6-C,5, tricycloalkyle en C6-C,5, bicycloalcoxy en C6- Cl5, bicycloalcényloxy en C6-C,5, tricycloalcoxy en C6-C,5, ou phényl-NH; R,6 représente un atome d'hydrogène ou a l'une des significations de R6; ou bien R6 et R16 forment ensemble un reste alkylène en C4-C,,; et R, 8 est un reste alkylène en C3-Co, à l'exclusion des composés dans lesquels Z est un groupe de formule II et R1 et R5 sont tous les deux des groupes alkyle et de ceux dans lesquels R3 ou RD3 est un phényle et R7 ou R17 représente un reste de formule VI ou R16 est un atome d'hydrogène. 2. Composition selon la revendication 1, dans laquelle le constituant A est un polymère thermoplastique ou un liant pour revêtements. 3. Composition selon la revendication 1, contenant 0,01 à 15 parties en masse de constituant B pour 100 parties en masse de constituant A. 4. Composition selon la revendication 1, contenant, en plus du stabilisant de formule I, d'autres stabilisants ou d'autres additifs. 5. Composition selon la revendication 1, dans laquelle le constituant A est un liant pour revêtements. 6. Composition selon la revendication 5, contenant comme constituant C, en plus des constituants A et B, un stabilisant à la lumière du type des amines stériquement encombrées, des 2-(2-hydroxyphényl)-1,3,5-triazines et/ou des 2- hydroxyphényl-2H-benzotriazoles. 7. Composition selon la revendication 1, dans laquelle, dans la formule I du constituant B, R1, R5, RI, et RI5 représentent indépendamment les uns des autres un atome d'hydrogène ou un reste alkyle en C,-C4, alcényle en C3, alcoxy en C,-C4, alcényloxy en C3-C6, -F ou -C1; R2, R3, R4, R12, R,3 et Rl4 représentent indépendamment les uns des autres un atome d'hydrogène ou un reste alkyle en C,-C4, alcényle en C3-C6, alcoxy en Ca-C4, alcényloxy en C3-C6, phényle, -F, -C1 ou -CN; R6 représente un reste alkyle en C1-C16 ou phényle; R8 représente un atome d'hydrogène ou un reste alkyle en C,-C,8, alcényle en C3-C8, cyclohexyle, (alkyl en Ci-C4)cyclohexyle, phényle, norbom-2-yle, norbom5-ène- 2-yle, norbom-2-ylméthyle, norbom-5-ène-2-méthyle ou phénylalkyle en C7C, et, dans le cas o Z est un groupe de formule II, R8 peut être en outre un reste alkyle en C2-C,8 interrompu par O; R> représente un reste alkyle en C2-C,4, alkyle en C3-C,4 interrompu par O ou phényle; RIo représente un atome d'hydrogène ou un reste alkyle en C1-C17, alcoxy en C -Ci2, phénoxy, phényle, phénylalkyle en C7-C,1, cyclohexyle, cyclohexylalkyle en C7- C,1, norbomrnyle, norboményle, 1-adamantyle ou phényl-NH; R,6 représente un atome d'hydrogène ou a l'une des significations de R6; et RI8 est un reste alkylène en C3-Cl0. 8. Composition selon la revendication 1, dans laquelle, dans la formule I du constituant B: R1 représente un reste alkyle en C,-C,6; R8 représente un reste alkyle en C,-C,8, alcényle en C3, cyclohexyle, méthylcyclohexyle, phényle ou benzyle, et, dans le cas o Z est un groupe de formule II, R8 peut être en outre un reste alkyle en C3-C13 interrompu par O; R9 représente un reste alkyle en C2-C,4, alkyle en C3- C,4 interrompu par O ou phényle; RIo représente un reste alkyle en C1- CC7, alcoxy en C,-C,2, phényle, phénylalkyle en C7-C", cyclohexyle ou phényl-NH; R,6 représente un atome d'hydrogène ou a l'une des significations de R6; et RI8 est un reste alkylène en C3-CO0. 9. Composition selon la revendication 1, dans laquelle, dans la formule I du constituant B: Ri, R5, R" et RI5 représentent indépendamment les uns des autres un atome d'hydrogène ou un reste alkyle en C,-C4; R2, R3, R4, R12, R,3 et R,4 représentent indépendamment les uns des autres un atome d'hydrogène ou un reste alkyle en C,-C4, méthoxy, phényle, -F, -Cl, benzyle ou -CN; m est un nombre compris entre 1 et 8; R6 représente un reste alkyle en C, -C,6; R8 représente un reste alkyle en C,-C,5, alcényle en C3, cyclohexyle ou phényle, et, dans le cas o Z est un groupe de formule II, R8 peut être en outre un reste alkyle en C3-C,3 interrompu par O; R9 représente un reste alkyle en C2-C8 ou alkyle en C3-C12 interrompu par O; R10 représente un reste alkyle en C,-C,7, alcoxy en Cl-CI2 ou cyclohexyle; R,6 représente un atome d'hydrogène ou a l'une des significations de R6; et RI8 est un reste alkylène en C3-C6. 10. Composition selon la revendication 1, dans laquelle, dans la formule I du constituant B: R" R2, R3, R4, R5, RI, R12, R,3, R,4 et RI5 représentent indépendamment les uns des autres un atome d'hydrogène ou un reste méthyle; R7 et R,7 représentent indépendamment l'un de l'autre un reste ayant l'une des formules IV, V ou VI, o m est égal à 1; R1 représente un reste alkyle en CI-C,; R8 représente un reste alkyle en C,- Co et, dans le cas o Z est un groupe de formule II, R8 peut être en outre un reste alkyle en C3-C8 interrompu par O; R9 représente un reste - CH2-O-R19; Rjo représente un reste alkyle en C1-C,7 ou alcoxy en C2-C8; R,6 représente un atome d'hydrogène ou un reste alkyle en C,-C8; R,8 est un reste alkylène en C3-C6 et R,9 est un reste alkyle en C2-C,3. 11. Procédé de stabilisation de polymères ou prépolymères organiques synthétiques contre la dégradation par la lumière, l'oxygène et/ou la chaleur, caractérisé en ce qu'on leur ajoute un composé de formule I selon la revendication 1 comme stabilisant. 12. Utilisation de composés de formule I selon la revendication 1 pour la stabilisation de polymères ou prépolymères organiques synthétiques contre la dégradation par la lumière, l'oxygène et/ou la chaleur. 13. Composé de formule I' O-R7 Il OH R5 NNN R N N- Z (I') R3 R, R2 dans laquelle Z est un groupe de formule II' Rl R,2 ô R,3 (n') R, 5 R,4 ou un groupe de formule III' HO ..- O/17 R, R5, RI1 et R,5 représentent indépendamment les uns des autres un atome d'hydrogène ou un reste alkyle en C1-C12, alcényle en C3-C6, alcoxy en C,-C,2, alcényloxy en C3-C6, halogéno ou -CN; R2, R3, R4, R12, R,3 et R,4 représentent indépendamment les uns des autres un atome d'hydrogène ou un reste alkyle en C,-C12, alcényle en C2-C6, alcoxy en CI-C,2, alcényloxy en C3-C6, phényle, halogéno, trifluorométhyle, phénylalkyle en C7-C1,, phényloxy ou -CN; R7 et R,7 représentent indépendamment l'un de l'autre un reste ayant l'une des formules IV', V' ou VI': R16 1 -C-C-OR8 (IV') RK6 Il -HC-CH-O-C-R10 (V') R18 Il -(CH2)-m CH-O-C-R-0 (VI') R9 dans lesquelles m est un nombre compris entre 1 et 12; R6 représente un reste alkyle en C1-C16, - COOR8 ou phényle; R8 représente un atome d'hydrogène ou un reste alkyle en C,-C,8, alcényle en C3-C,8, cycloalkyle en C5-C12, (alkyl en C,-C4)cyclohexyle, phényle, alkylphényle en C7- C,4, bicycloalkyle en C6-C15, bicycloalcényle en C6-C15, tricycloalkyle en C6-CI5, bicycloalkyl-alkyle en C6-C15 ou phénylalkyle en C7-C11, et, dans le cas o Z est un groupe de formule II', R8 peut être en outre un reste alkyle en C2-Cl8 interrompu par O; R9 représente un reste alkyle en C2-Cl4 ou phényle; ou un reste alkyle en C,-C,4 substitué par phényle, phénoxy, (alkyl en C1-C4)cyclohexyle, (alkyl en C, - C4)cyclohexyloxy, cycloalkyle en C5-C,2 ou cycloalcoxy en C5-C12; R10 représente un atome d'hydrogène ou un reste alkyle en C1-C17, alcoxy en C,-C, phénoxy, phényle, phénylalkyle en C7-C1, alkylphénoxy en C7-C,4, phénylalcoxy en C7-C1, cycloalkyle en C6-C,2, (alkyl en C,C4)cyclohexyloxy, cycloalcoxy en C6-C,2, cyclohexylalkyle en C7-Ci, cyclohexylalcoxy en C7-CII, bicycloalkyle en C6-C,5, bicycloalcényle en C6-C,5, tricycloalkyle en C6-C15, bicycloalcoxy en C6- C,5, bicycloalcényloxy en C6-C,5, tricycloalcoxy en C6-C,5, ou phényl-NH; R,6 a l'une des significations de R6; ou, dans le cas o Z est un groupe de formule II', R,6 peut aussi être un atome d'hydrogène; et RI8 est un reste alkylène en C3-CIo, à l'exclusion des composés dans lesquels Z est un groupe de formule III' et RI et R5 sont tous les deux des groupes alkyle et de ceux dans lesquels R3 ou RD3 est un groupe phényle et R7 ou RI7 représente un reste de formule VI' ou R16 est un atome d'hydrogène. 14. Composé de formule I' selon la revendication 13, dans lequel R, R5, R", et RI5 représentent indépendamment les uns des autres un atome d'hydrogène ou un reste alkyle en C,-C4, alcényle en C3, alcoxy en C,-C4, alcényloxy en C3-C6, -F ou -C1; R2, R3, R4, R12, Rl3 et R,4 représentent indépendamment les uns des autres un atome d'hydrogène ou un reste alkyle en C,-C4, alcényle en C3-C6, alcoxy en C,-C4, alcényloxy en C3-C6, phényle, -F, -C1 ou -CN; R6 représente un reste alkyle en C1-C,6 ou phényle; R8 représente un atome d'hydrogène ou un reste alkyle en C,-C,8, alcényle en C3-C., cyclohexyle, (alkyl en C,-C4)cyclohexyle, phényle ou phénylalkyle en C7-C", et, dans le cas o Z est un groupe de formule II', R8 peut être en outre un reste alkyle en C2-C,8 interrompu par O; Rg représente un reste alkyle en C2-C12; RI0 représente un atome d'hydrogène ou un reste alkyle en C,-C,7, alcoxy en C1-C,2, phénoxy, phényle, phénylalkyle en C7-C1l, cyclohexyle, cyclohexylalkyle en C7- Ci1 ou phényl-NH; R,6 a l'une des significations de R et, dans le cas o Z est un groupe de formule II', R16 peut être en outre un atome d'hydrogène; et RI8 est un reste alkylène en C3-C10. 15. Composition contenant A) une matière organique sensible à l'action de la lumière, de l'oxygène et/ou de la chaleur, et B) comme stabilisant, au moins un composé de formule I' selon la revendication 13. 16. Composé choisi parmi la 2,4-diphényl-6-[2'-hydroxy-4'-(2"hydroxycyclohexyloxy)phényl]-1,3,5-triazine, la 2,4-bis(2',4'-diméthylphényl)-6-[2'-hydroxy-4'-(2"hydroxycyclohexyloxy)phényl]- 1,3,5-triazine, la 2-phényl-4,6-bis[2'-hydroxy-4'-(2"-hydroxycyclohexyloxy)phényl]-1,3,5triazine.